(57)【要約】      （修正有）【課題】低温定着性と耐熱性に優れ、かつ、ドキュメントオフセット性、色域、帯電環境安定性に優れた電子写真画像形成方法及び静電荷像現像用フルカラートナーセットを提供する。【解決手段】本発明の電子写真画像形成方法は、複数色のトナーを使用し、少なくとも帯電工程、露光工程、現像工程及び転写工程を有する電子写真画像形成方法であって、複数色のトナーのそれぞれに含まれるトナー粒子が、少なくとも結着樹脂、着色剤、離型剤及び結晶性樹脂を含有し、結着樹脂が、少なくともビニル系単量体を用いて形成される非晶性ビニル重合体からなり、トナー粒子が、非晶性ビニル重合体を１０〜９０質量％の範囲内で含有し、各色トナーの酸価差の最大値が、１〜１０ｍｇＫＯＨ／ｇの範囲内である。【選択図】図１
2017037240.tif 000002
【特許請求の範囲】
【請求項１】
複数色のトナーを使用し、少なくとも帯電工程、露光工程、現像工程及び転写工程を有する電子写真画像形成方法であって、
前記複数色のトナーのそれぞれに含まれるトナー粒子が、少なくとも結着樹脂、着色剤、離型剤及び結晶性樹脂を含有し、
前記結着樹脂が、少なくともビニル系単量体を用いて形成される非晶性ビニル重合体からなり、
前記トナー粒子が、前記非晶性ビニル重合体を１０〜９０質量％の範囲内で含有し、
各色トナーの酸価差の最大値が、１〜１０ｍｇＫＯＨ／ｇの範囲内であることを特徴とする電子写真画像形成方法。
【請求項２】
前記非晶性ビニル重合体が、スチレン・アクリル系樹脂であり、
当該スチレン・アクリル系樹脂が、下記一般式（１）で表される（メタ）アクリル酸アルキルエステル系単量体に由来の構造単位を有することを特徴とする請求項１に記載の電子写真画像形成方法。
一般式（１）  Ｈ２Ｃ＝ＣＲ１−ＣＯＯＲ２
［式中、Ｒ１は水素原子又はメチル基を表す。Ｒ２は炭素数６〜２２の範囲内のアルキル基を表す。］
【請求項３】
前記一般式（１）中Ｒ２が、炭素数６〜２２の範囲内の分岐アルキル基を表すことを特徴とする請求項２に記載の電子写真画像形成方法。
【請求項４】
前記複数色のトナーのそれぞれに含まれるトナー粒子が、前記非晶性ビニル重合体を、５０〜８０質量％の範囲内で含有することを特徴とする請求項１から請求項３までのいずれか一項に記載の電子写真画像形成方法。
【請求項５】
前記結晶性樹脂が、結晶性ポリエステル樹脂であることを特徴とする請求項１から請求項４までのいずれか一項に記載の電子写真画像形成方法。
【請求項６】
前記結晶性ポリエステル樹脂が、非結晶性樹脂セグメントが化学的に結合したハイブリッド樹脂であることを特徴とする請求項５に記載の電子写真画像形成方法。
【請求項７】
複数色のトナーからなる静電荷像現像用フルカラートナーセットであって、
前記複数色のトナーのそれぞれに含まれるトナー粒子が、少なくとも結着樹脂、着色剤、離型剤及び結晶性樹脂を含有し、
前記結着樹脂が、少なくともビニル系単量体を用いて形成される非晶性ビニル重合体からなり、
前記トナー粒子が、前記非晶性ビニル重合体を１０〜９０質量％の範囲内で含有し、
各色トナーの酸価差の最大値が、１〜１０ｍｇＫＯＨ／ｇの範囲内であることを特徴とする静電荷像現像用フルカラートナーセット。
【請求項８】
前記非晶性ビニル重合体が、スチレン・アクリル系樹脂であり、
当該スチレン・アクリル系樹脂が、下記一般式（１）で表される（メタ）アクリル酸アルキルエステル系単量体に由来の構造単位を有することを特徴とする請求項７に記載の静電荷像現像用フルカラートナーセット。
一般式（１）  Ｈ２Ｃ＝ＣＲ１−ＣＯＯＲ２
［式中、Ｒ１は水素原子又はメチル基を表す。Ｒ２は炭素数６〜２２の範囲内のアルキル基を表す。］
【請求項９】
前記一般式（１）中Ｒ２が、炭素数６〜２２の範囲内の分岐アルキル基を表すことを特徴とする請求項８に記載の静電荷像現像用フルカラートナーセット。
【請求項１０】
前記複数色のトナーのそれぞれに含まれるトナー粒子が、前記非晶性ビニル重合体を、５０〜８０質量％の範囲内で含有することを特徴とする請求項７から請求項９までのいずれか一項に記載の静電荷像現像用フルカラートナーセット。
【請求項１１】
前記結晶性樹脂が、結晶性ポリエステル樹脂であることを特徴とする請求項７から請求項１０までのいずれか一項に記載の静電荷像現像用フルカラートナーセット。
【請求項１２】
前記結晶性ポリエステル樹脂が、非結晶性樹脂セグメントが化学的に結合したハイブリッド樹脂であることを特徴とする請求項１１に記載の静電荷像現像用フルカラートナーセット。
【発明の詳細な説明】
【技術分野】
【０００１】
本発明は、電子写真画像形成方法及び静電荷像現像用フルカラートナーセットに関する。より詳しくは、本発明は、低温定着性と耐熱性に優れ、かつ、ドキュメントオフセット性、色域、帯電環境安定性に優れた電子写真画像形成方法及び静電荷像現像用フルカラートナーセットに関する。
【背景技術】
【０００２】
近年、電子写真方式の画像形成装置において、プリントスピードの高速化や、環境負荷低減等を目的とした一層の省エネルギー化を図るために、より低い温度で熱定着される静電荷像現像用トナー（以下、単に「トナー」ともいう。）が求められている。このようなトナーとしては、結着樹脂の溶融温度や溶融粘度を下げることが必要であり、結晶性ポリエステル樹脂等の結晶性樹脂を可塑剤（定着助剤）として添加することで、低温定着性を向上させたトナーが提案されている。
【０００３】
例えば、特許文献１には、結晶性ポリエステル樹脂を含有した複数色のトナーを有するカラートナーセットにおいて、各色トナーの酸価差を規定することにより、クリーニング性に優れ、さらには、低温定着性と耐熱性との両立を可能とする技術が提案されている。
【０００４】
また、特許文献２には、結晶性エステル化合物及びスチレン・アクリル樹脂を含有したトナーにおいて、特定の（メタ）アクリル酸アルキルエステル系単量体を用いることにより、帯電安定性に優れ、さらには、低温定着性と耐熱性との両立を可能とする技術が提案されている。
【０００５】
しかしながら、トナーは、上述したような低温定着性と耐熱性の両立だけでなく、ドキュメントオフセット性（画像保存性）や色域（色再現性）、さらには、環境によって帯電に差が出ない帯電環境安定性を有することも重要であり、これら全ての性能を有するトナーが求められている。
【先行技術文献】
【特許文献】
【０００６】
【特許文献１】特開２００８−０９００５４号公報
【特許文献２】特開２０１４−３５５０６号公報
【発明の概要】
【発明が解決しようとする課題】
【０００７】
本発明は、上記問題・状況に鑑みてなされたものであり、その解決課題は、低温定着性と耐熱性に優れ、かつ、ドキュメントオフセット性、色域、帯電環境安定性に優れた電子写真画像形成方法及び静電荷像現像用フルカラートナーセットを提供することである。
【課題を解決するための手段】
【０００８】
本発明者は、上記課題を解決すべく、上記問題の原因等について検討する過程において、少なくともビニル系単量体を用いて形成される非晶性ビニル重合体からなる結着樹脂を特定の範囲で含有する各色トナーの酸価差を、適度な範囲で規定することにより、低温定着性と耐熱性に優れ、かつ、ドキュメントオフセット性、色域、帯電環境安定性に優れた電子写真画像形成方法を得られることを見いだし本発明に至った。
すなわち、本発明に係る上記課題は、以下の手段により解決される。
【０００９】
１．複数色のトナーを使用し、少なくとも帯電工程、露光工程、現像工程及び転写工程を有する電子写真画像形成方法であって、
前記複数色のトナーのそれぞれに含まれるトナー粒子が、少なくとも結着樹脂、着色剤、離型剤及び結晶性樹脂を含有し、
前記結着樹脂が、少なくともビニル系単量体を用いて形成される非晶性ビニル重合体からなり、
前記トナー粒子が、前記非晶性ビニル重合体を１０〜９０質量％の範囲内で含有し、
各色トナーの酸価差の最大値が、１〜１０ｍｇＫＯＨ／ｇの範囲内であることを特徴とする電子写真画像形成方法。
【００１０】
２．前記非晶性ビニル重合体が、スチレン・アクリル系樹脂であり、
当該スチレン・アクリル系樹脂が、下記一般式（１）で表される（メタ）アクリル酸アルキルエステル系単量体に由来の構造単位を有することを特徴とする第１項に記載の電子写真画像形成方法。
一般式（１）  Ｈ２Ｃ＝ＣＲ１−ＣＯＯＲ２
［式中、Ｒ１は水素原子又はメチル基を表す。Ｒ２は炭素数６〜２２の範囲内のアルキル基を表す。］
【００１１】
３．前記一般式（１）中Ｒ２が、炭素数６〜２２の範囲内の分岐アルキル基を表すことを特徴とする第２項に記載の電子写真画像形成方法。
【００１２】
４．前記複数色のトナーのそれぞれに含まれるトナー粒子が、前記非晶性ビニル重合体を、５０〜８０質量％の範囲内で含有することを特徴とする第１項から第３項までのいずれか一項に記載の電子写真画像形成方法。
【００１３】
５．前記結晶性樹脂が、結晶性ポリエステル樹脂であることを特徴とする第１項から第４項までのいずれか一項に記載の電子写真画像形成方法。
【００１４】
６．前記結晶性ポリエステル樹脂が、非結晶性樹脂セグメントが化学的に結合したハイブリッド樹脂であることを特徴とする第５項に記載の電子写真画像形成方法。
【００１５】
７．複数色のトナーからなる静電荷像現像用フルカラートナーセットであって、
前記複数色のトナーのそれぞれに含まれるトナー粒子が、少なくとも結着樹脂、着色剤、離型剤及び結晶性樹脂を含有し、
前記結着樹脂が、少なくともビニル系単量体を用いて形成される非晶性ビニル重合体からなり、
前記トナー粒子が、前記非晶性ビニル重合体を１０〜９０質量％の範囲内で含有し、
各色トナーの酸価差の最大値が、１〜１０ｍｇＫＯＨ／ｇの範囲内であることを特徴とする静電荷像現像用フルカラートナーセット。
【００１６】
８．前記非晶性ビニル重合体が、スチレン・アクリル系樹脂であり、
当該スチレン・アクリル系樹脂が、下記一般式（１）で表される（メタ）アクリル酸アルキルエステル系単量体に由来の構造単位を有することを特徴とする第７項に記載の静電荷像現像用フルカラートナーセット。
一般式（１）  Ｈ２Ｃ＝ＣＲ１−ＣＯＯＲ２
［式中、Ｒ１は水素原子又はメチル基を表す。Ｒ２は炭素数６〜２２の範囲内のアルキル基を表す。］
【００１７】
９．前記一般式（１）中Ｒ２が、炭素数６〜２２の範囲内の分岐アルキル基を表すことを特徴とする第８項に記載の静電荷像現像用フルカラートナーセット。
【００１８】
１０．前記複数色のトナーのそれぞれに含まれるトナー粒子が、前記非晶性ビニル重合体を、５０〜８０質量％の範囲内で含有することを特徴とする第７項から第９項までのいずれか一項に記載の静電荷像現像用フルカラートナーセット。
【００１９】
１１．前記結晶性樹脂が、結晶性ポリエステル樹脂であることを特徴とする第７項から第１０項までのいずれか一項に記載の静電荷像現像用フルカラートナーセット。
【００２０】
１２．前記結晶性ポリエステル樹脂が、非結晶性樹脂セグメントが化学的に結合したハイブリッド樹脂であることを特徴とする第１１項に記載の静電荷像現像用フルカラートナーセット。
【発明の効果】
【００２１】
本発明の上記手段により、低温定着性と耐熱性に優れ、かつ、ドキュメントオフセット性、色域、帯電環境安定性に優れた電子写真画像形成方法及び静電荷像現像用フルカラートナーセットを提供することができる。
本発明の効果の発現機構ないし作用機構については、明確にはなっていないが、以下のように推察している。
【００２２】
本発明者は、各色トナーの酸価差を適度な範囲に保つことにより、定着加熱溶融時における各色トナー間での樹脂混和性が向上して各色トナー層間の樹脂の絡み合いを促進させることができるため、優れた定着性を得るとともに、重ねあわせ画像の２次色再現性も向上させることができたと推察する。
なお、各色トナーの酸価差が小さすぎる場合は樹脂混和性が乏しいために優れた定着性・２次色再現性を確保することが難しく、酸価差が大きすぎる場合には各色トナー樹脂の極性差の拡大により親和性が低下するために同じく樹脂混和性が乏しくなる。
【００２３】
非晶性ビニル重合体を含有しない場合、各色トナー層間の樹脂混和性を発現させるには各色トナーの酸価差が１０ｍｇＫＯＨ／ｇを超える必要があるため、トナーの帯電環境安定性の色間差が悪化するという新たな問題が生じる。
一方、非晶性ビニル重合体を含有する場合には、各色トナーの酸価差が１〜１０ｍｇＫＯＨ／ｇの範囲でも各色トナー層間の樹脂混和性を発現でき、帯電環境安定性の色間差を生じることなく、優れた定着性・２次色再現性を得ることができる。
【００２４】
この理由は以下のとおりであり、トナー酸価に由来するカルボキシ基の樹脂分子鎖中での存在状態の違いにあると推察する。
非晶性ビニル重合体では樹脂分子鎖中に均一にカルボキシ基が存在しているが、非ビニル重合体である、例えば非晶性ポリエステル樹脂においては、カルボキシ基は樹脂分子鎖末端にのみ偏在しており樹脂分子群のカルボキシ基量が不均一となるため、樹脂分子レベルでの酸価差は不明確なものとなる。そのため、非晶性ポリエステル樹脂のみで各色トナー層間の樹脂混和性を発現させるには、各色トナー層間でのカルボキシ基量差を必要以上に広げることが必要となる。この結果、各色トナーの酸価差が１０ｍｇＫＯＨ／ｇより大きくなり、ひいては、トナーの帯電環境安定性の色間差が悪化するという新たな問題が生じてしまう。一方、カルボキシ基が樹脂分子鎖中に均一に存在している非晶性ビニル重合体を含有させると、各色トナー層間の酸価差が１〜１０ｍｇＫＯＨ／ｇの範囲内であっても樹脂分子レベルで酸価差が明確となるために樹脂混和性を効率的に発現させることができることになる。
また、非晶性ポリエステル樹脂においてもトリメリット酸といった３官能以上の酸モノマーを適用することで、樹脂分子鎖中へのカルボキシ基の導入が可能であるが、部分的に架橋反応も起こるために定着性の阻害を招いてしまい定着性との両立が困難となるため、非晶性ビニル重合体を含有させることがやはり必要となる。
【００２５】
さらに、本発明者らは、結晶性樹脂（結晶性ポリエステル）を含有させることにより、低温定着性と耐熱性を両立させることができ、かつ、結晶性ポリエステルとの相溶性が少なくとも非晶性ポリエステルより低い非晶性ビニル重合体を同時に含有させることにより、定着後の画像中でも結晶性ポリエステルが相溶することなく結晶状態を維持することができるため、優れたドキュメントオフセット性を実現することができることも見いだした。
【図面の簡単な説明】
【００２６】
【図１】実施例で使用される帯電量を測定するための装置の概略図
【発明を実施するための形態】
【００２７】
本発明の電子写真画像形成方法は、複数色のトナーを使用し、少なくとも帯電工程、露光工程、現像工程及び転写工程を有する電子写真画像形成方法であって、前記複数色のトナーのそれぞれに含まれるトナー粒子が、少なくとも結着樹脂、着色剤、離型剤及び結晶性樹脂を含有し、前記結着樹脂が、少なくともビニル系単量体を用いて形成される非晶性ビニル重合体からなり、前記トナー粒子が、前記非晶性ビニル重合体を１０〜９０質量％の範囲内で含有し、各色トナーの酸価差の最大値が、１〜１０ｍｇＫＯＨ／ｇの範囲内であることを特徴とする。この特徴は請求項１から請求項１２までの請求項に係る発明に共通する技術的特徴である。
【００２８】
本発明の実施態様としては、前記非晶性ビニル重合体が、スチレン・アクリル系樹脂であり、当該スチレン・アクリル系樹脂が、上記一般式（１）で表される（メタ）アクリル酸アルキルエステル系単量体に由来の構造単位を有することが、トナー中の結晶性ポリエステルの内包化・分散制御が可能となり、この結果、より優れた低温定着性・耐熱性を得ることができるため好ましい。
また、上記一般式（１）中Ｒ２が、炭素数６〜２２の範囲内の分岐アルキル基を表すことが、更に優れた低温定着性・耐熱性を得ることができるため好ましい。
【００２９】
本発明においては、複数色のトナーのそれぞれに含まれるトナー粒子が、前記非晶性ビニル重合体を、５０〜８０質量％の範囲内で含有することがドキュメントオフセット性がより向上するため好ましい。
【００３０】
本発明においては、結晶性樹脂が、結晶性ポリエステル樹脂であることが低温定着性がより向上するため好ましい。
【００３１】
本発明においては、結晶性ポリエステル樹脂が、非結晶性樹脂セグメントが化学的に結合したハイブリッド樹脂であることが低温定着性がより向上するため好ましい。
【００３２】
なお、上記本発明に係る複数色のトナーは、静電荷像現像用フルカラートナーセットを好適に採用できる。
【００３３】
以下、本発明とその構成要素及び本発明を実施するための形態・態様について詳細な説明をする。なお、本願において、「〜」は、その前後に記載される数値を下限値及び上限値として含む意味で使用する。
【００３４】
≪電子写真画像形成方法の概要≫
本発明の電子写真画像形成方法は、複数色のトナーを使用し、少なくとも帯電工程、露光工程、現像工程及び転写工程を有する電子写真画像形成方法であって、前記複数色のトナーのそれぞれに含まれるトナー粒子が、少なくとも結着樹脂、着色剤、離型剤及び結晶性樹脂を含有し、前記結着樹脂が、少なくともビニル系単量体を用いて形成される非晶性ビニル重合体からなり、前記トナー粒子が、前記非晶性ビニル重合体を１０〜９０質量％の範囲内で含有し、各色トナーの酸価差の最大値が、１〜１０ｍｇＫＯＨ／ｇの範囲内であることを特徴とする。
【００３５】
なお、酸化の調整は、トナーに含有させるカルボキシ基の含有量で調整できる。
例えば、トナー粒子が、スチレン・アクリル樹脂（非晶性ビニル重合体）を含有する場合は、分子鎖中の側鎖のカルボキシ基として、メタクリル酸の添加量で調整する。ポリエステル樹脂を含有する場合は、分子鎖末端のカルボキシ基として、酸又はアルコールの仕込み比率若しくは分子量で調整できるが、酸又はアルコールの仕込み比率で調整されることが、定着性等の熱特性が変化することを回避できるため好ましい。
【００３６】
［複数色のトナー］
複数色のトナーとは、色の異なるトナー粒子からなる複数色のトナーであればよく、特に限定されないが、好ましくは、イエロートナー、マゼンタトナー、シアントナー及びブラックトナーの少なくとも４色のトナーであることが好ましい。
各色トナーの酸価差の最大値は、１〜１０ｍｇＫＯＨ／ｇの範囲内である。なお、酸価差は、２〜６ｍｇＫＯＨ／ｇの範囲内であることが、本願発明の効果をより好適に発現できるため好ましい。
【００３７】
＜酸価＞
酸価とは、試料１ｇ中に存在するカルボキシ基を中和するのに必要な水酸化カリウムのｍｇ数（ｍｇＫＯＨ／ｇ）である。酸価は、ＪＩＳ  Ｋ００７０−１９９２に準じて測定する。具体的な操作は実施例に記載のとおりである。
なお、上記各色トナーの酸価差の最大値とは、各色のトナー間での酸価の差のうち、最大の値をいう。
【００３８】
［トナー粒子］
ここで、本発明に係る「トナー粒子」とは、少なくとも結着樹脂、着色剤、離型剤及び結晶性樹脂とを含有してなる粒子のことである。このほか、トナー粒子は、通常、外添剤が添加されたものをトナー粒子として使用されることが好ましいが、当該外添剤は添加されていなくてもよい。
なお、複数色のトナーのそれぞれに含まれるトナー粒子は、後述の非晶性ビニル重合体を１０〜９０質量％の範囲内で含有し、好ましくは５０〜８０質量％の範囲内で含有することがドキュメントオフセット性がより向上するため好ましい。
【００３９】
＜結着樹脂＞
少なくともビニル系単量体を用いて形成される非晶性ビニル重合体からなる。
【００４０】
（非晶性ビニル重合体）
非晶性ビニル重合体としては、具体的には、アクリル樹脂、スチレン・アクリル共重合体樹脂などが挙げられる。
【００４１】
非晶性ビニル重合体を形成するビニル系単量体としては、下記のものなどを用いることができる。ビニル系単量体としては、１種単独で又は２種以上を組み合わせて使用することができる。
【００４２】
（１）スチレン系単量体
スチレン、ｏ−メチルスチレン、ｍ−メチルスチレン、ｐ−メチルスチレン、α−メチルスチレン、ｐ−フェニルスチレン、ｐ−エチルスチレン、２，４−ジメチルスチレン、ｐ−ｔｅｒｔ−ブチルスチレン、ｐ−ｎ−ヘキシルスチレン、ｐ−ｎ−オクチルスチレン、ｐ−ｎ−ノニルスチレン、ｐ−ｎ−デシルスチレン、ｐ−ｎ−ドデシルスチレン及びこれらの誘導体など。
（２）（メタ）アクリル酸エステル系単量体
（メタ）アクリル酸メチル、（メタ）アクリル酸エチル、（メタ）アクリル酸ｎ−ブチル、（メタ）アクリル酸イソプロピル、（メタ）アクリル酸イソブチル、（メタ）アクリル酸ｔ−ブチル、（メタ）アクリル酸ｎ−オクチル、（メタ）アクリル酸２−エチルヘキシル、（メタ）アクリル酸ステアリル、（メタ）アクリル酸ラウリル、（メタ）アクリル酸フェニル、（メタ）アクリル酸ジエチルアミノエチル、（メタ）アクリル酸ジメチルアミノエチル及びこれらの誘導体など。
（３）ビニルエステル類
プロピオン酸ビニル、酢酸ビニル、ベンゾエ酸ビニルなど。
（４）ビニルエーテル類
ビニルメチルエーテル、ビニルエチルエーテルなど。
（５）ビニルケトン類
ビニルメチルケトン、ビニルエチルケトン、ビニルヘキシルケトンなど。
（６）Ｎ−ビニル化合物類
Ｎ−ビニルカルバゾール、Ｎ−ビニルインドール、Ｎ−ビニルピロリドンなど。
（７）その他
ビニルナフタレン、ビニルピリジンなどのビニル化合物類、アクリロニトリル、メタクリロニトリル、アクリルアミドなどのアクリル酸又はメタクリル酸誘導体など。
【００４３】
また、ビニル系単量体としては、例えばカルボキシ基、スルホン酸基、リン酸基などのイオン性解離基を有する単量体を用いることが好ましい。具体的には、以下のものがある。
【００４４】
カルボキシ基を有する単量体としては、アクリル酸、メタクリル酸、マレイン酸、イタコン酸、ケイ皮酸、フマル酸、マレイン酸モノアルキルエステル、イタコン酸モノアルキルエステルなどが挙げられる。また、スルホン酸基を有する単量体としては、スチレンスルホン酸、アリルスルホコハク酸、２−アクリルアミド−２−メチルプロパンスルフォン酸などが挙げられる。さらに、リン酸基を有する単量体としてはアシドホスホオキシエチルメタクリレートなどが挙げられる。
【００４５】
なお、ビニル系単量体として、カルボキシ基を有する単量体を用いることが好ましく、全ビニル系単量体におけるカルボキシ基を有する単量体の割合は、２〜７質量％であることが好ましい。カルボキシ基を有する単量体の割合がこの範囲内である場合は、トナー粒子の表面への水分の吸着量が増えることがなく、トナーブリスターの発生や帯電量環境差の拡大を抑制できる。
【００４６】
さらに、ビニル系単量体として、多官能性ビニル類を使用し、非晶性ビニル重合体を、架橋構造を有するものとすることもできる。多官能性ビニル類としては、ジビニルベンゼン、エチレングリコールジメタクリレート、エチレングリコールジアクリレート、ジエチレングリコールジメタクリレート、ジエチレングリコールジアクリレート、トリエチレングリコールジメタクリレート、トリエチレングリコールジアクリレート、ネオペンチルグリコールジメタクリレート、ネオペンチルグリコールジアクリレートなどが挙げられる。
【００４７】
非晶性ビニル重合体としては、スチレン系単量体及び（メタ）アクリル酸アルキルエステル系単量体を用いて形成されるスチレン・アクリル系樹脂が好ましい。
このような（メタ）アクリル酸アルキルエステル系単量体としては、例えば、直鎖アルキル基を有するものとしてｎ−ブチルアクリレート（炭素数４の直鎖アルキル基を有する。）、ｎ−オクチルアクリレート（炭素数８の直鎖アルキル基を有する。）が挙げられ、分岐アルキル基を有するものとしては２−エチルヘキシルアクリレート（炭素数８の分岐アルキル基を有する。）や、イソステアリルアクリレート（炭素数１８の分岐アルキル基を有する。）、ベヘニルアクリレート（炭素数２２の分岐アルキル基を有する。）、セロチルアクリレート（炭素数２６の分岐アルキル基を有する。）や、２−エチルヘキシルメタクリレート、１−メチルヘプチルアクリレート、２−プロピルヘプチルアクリレート、６−メチルヘプチルアクリレート、イソオクチルアクリレート、イソノニルアクリレート、イソデシルアクリレート、トリデシルアクリレート、トリデシルメタクリレート等が挙げられる。
【００４８】
なお、（メタ）アクリル酸アルキルエステル系単量体としては、下記一般式（１）で表される（メタ）アクリル酸アルキルエステル系単量体に由来の構造単位を有することがより優れた低温定着性・耐熱性を得ることができるため好ましい。
これは、非晶性ビニル重合体に長鎖アルキル基（炭素数６〜２２の範囲内）を有する（メタ）アクリル酸アクリルエステル系単量体を含ませた場合には、トナー中の結晶性ポリエステルの内包化・分散制御が可能となるため、より優れた低温定着性・耐熱性を得ることができるためと推察する。
【００４９】
一般式（１）  Ｈ２Ｃ＝ＣＲ１−ＣＯＯＲ２
【００５０】
［式中、Ｒ１は水素原子又はメチル基を表す。Ｒ２は炭素数６〜２２の範囲内のアルキル基を表す。］
【００５１】
上記一般式（１）中Ｒ２が、炭素数６〜２２の範囲内の分岐アルキル基を表すことが、更に優れた低温定着性・耐熱性を得ることができるため好ましい。
【００５２】
＜着色剤＞
オレンジトナー用のオレンジ着色剤としては、染料としてＣ．Ｉ．ソルベントオレンジ６３、同６８、同７１、同７２、同７８等、顔料としてＣ．Ｉ．ピグメントオレンジ１６、同３６、同４３、同５１、同５５、同５９、同６１、同７１等が使用可能である。
【００５３】
イエロートナー用のイエロー着色剤としては、染料としてＣ．Ｉ．ソルベントイエロー１９、同４４、同７７、同７９、同８１、同８２、同９３、同９８、同１０３、同１０４、同１１２、同１６２等、また、顔料としてＣ．Ｉ．ピグメントイエロー１４、同１７、同７４、同９３、同９４、同１３８、同１５５、同１８０、同１８５等が使用可能で、これらの混合物も使用可能である。
【００５４】
マゼンタトナー用のマゼンタ着色剤としては、染料としてＣ．Ｉ．ソルベントレッド１、同４９、同５２、同５８、同６３、同１１１、同１２２等、顔料としてＣ．Ｉ．ピグメントレッド５、同４８：１、同５３：１、同５７：１、同１２２、同１３９、同１４４、同１４９、同１６６、同１７７、同１７８、同２２２等が使用可能で、これらの混合物も使用可能である。
【００５５】
シアントナー用のシアン着色剤としては、染料としてＣ．Ｉ．ソルベントブルー２５、同３６、同６０、同７０、同９３、同９５等、顔料としてＣ．Ｉ．ピグメントブルー１、同７、同１５：３、同１８：３、同６０、同６２、同６６、同７６等が使用可能である。
【００５６】
グリーン用のグリーン着色剤としては、染料としてＣ．Ｉ．ソルベントグリーン３、同５、同２８等、顔料としてＣ．Ｉ．ピグメントグリーン７等が使用可能である。
【００５７】
ブラックトナー用の着色剤としては、カーボンブラック、磁性体、鉄・チタン複合酸化物ブラック等が使用可能であり、カーボンブラックとしては、チャンネルブラック、ファーネスブラック、アセチレンブラック、サーマルブラック、ランプブラック等が使用可能である。また、磁性体としてはフェライト、マグネタイトなどが使用可能である。
【００５８】
着色剤の含有割合は、トナー粒子中０．５〜２０質量％であることが好ましく、より好ましくは２〜１０質量％である。
【００５９】
＜離型剤＞
離型剤としては、例えば、ポリエチレンワックス、パラフィンワックス、マイクロクリスタリンワックス、フィッシャートロプシュワックス、ジステアリルケトンなどのジアルキルケトン系ワックス、カルナバワックス、モンタンワックス、ベヘニルベヘネート、トリメチロールプロパントリベヘネート、ペンタエリスリトールテトラミリステート、ペンタエリスルトールテトラステアレート、ペンタエリスリトールテトラベヘネート、ペンタエリスリトールジアセテートジベヘネート、グリセリントリベヘネート、１，１８−オクタデカンジオールジステアレート、トリメリット酸トリステアリル、ジステアリルマレエートなどのエステル系ワックス、エチレンジアミンジベヘニルアミド、トリメリット酸トリステアリルアミドなどのアミド系ワックスなどが挙げられる。
【００６０】
トナー粒子中における離型剤の含有割合としては、トナー全質量に対して２〜３０質量％の範囲内が好ましく、５〜２０質量％の範囲内がより好ましい。
【００６１】
＜結晶性樹脂＞
本発明において、結晶性樹脂とは、示差走査熱量測定（ＤＳＣ）において、階段状の吸熱変化ではなく、明確な吸熱ピークを有する樹脂である。明確な吸熱ピークとは、具体的には示差走査熱量測定（ＤＳＣ）において、例えば昇温速度１０℃／ｍｉｎで測定した際、吸熱ピークの半値幅が１５℃以内となるピークを示すものを意味する。
なお、結晶性樹脂は、トナー粒子中に１〜３０質量％の範囲内で含有されることが好ましい。
結晶性樹脂のトナー粒子中における含有量が、１質量％以上であれば、好適に効果を発現することができる。また、結晶性樹脂のトナー粒子中における含有量が、３０質量％以下であれば、トナーがブロッキングを起こすことを回避できる。
【００６２】
結晶性樹脂は、特に限定されないが、低温定着性を実現するため結晶性ポリエステル樹脂であることが好ましい。また、結晶性ポリエステル樹脂は、エステル結合を有するため、水分を吸着しやすく、これにより、電荷放出が、より促進され、ひいては、トナーを熱定着させた画像を有する用紙の貼り付きをより抑制できることからも好ましい。
【００６３】
（結晶性ポリエステル樹脂）
本発明において、結晶性ポリエステル樹脂とは、２価以上のカルボン酸（多価カルボン酸）と、２価以上のアルコール（多価アルコール）との重縮合反応によって得られる公知のポリエステル樹脂のうち、明確な吸熱ピークを有する樹脂をいう。
なお、本発明に係るトナー中に含まれる結晶性ポリエステル樹脂の含有割合は結着樹脂において２〜２０質量％であることが好ましく、より好ましくは５〜１５質量％である。
【００６４】
多価カルボン酸とは、１分子中にカルボキシ基を２個以上含有する化合物である。
具体的には、例えば、シュウ酸、マロン酸、コハク酸、アジピン酸、セバシン酸、アゼライン酸、ｎ−ドデシルコハク酸などの飽和脂肪族ジカルボン酸；シクロヘキサンジカルボン酸などの脂環式ジカルボン酸；フタル酸、イソフタル酸、テレフタル酸などの芳香族ジカルボン酸；トリメリット酸、ピロメリット酸などの３価以上の多価カルボン酸；及びこれらカルボン酸化合物の無水物又は炭素数１〜３のアルキルエステルなどが挙げられる。
これらは、１種を単独で用いてもよく、２種以上を組み合わせて用いてもよい。
【００６５】
多価アルコールとは、１分子中にヒドロキシ基を２個以上含有する化合物である。
具体的には、例えば、１，２−プロパンジオール、１，３−プロパンジオール、１，４−ブタンジオール、１，５−ペンタンジオール、１，６−ヘキサンジオール、１，７−ヘプタンジオール、１，８−オクタンジオール、ネオペンチルグリコール、１，４−ブテンジオールなどの脂肪族ジオール；グリセリン、ペンタエリスリトール、トリメチロールプロパン、ソルビトールなどの３価以上の多価アルコールなどが挙げられる。
これらは、１種を単独で用いてもよく、２種以上を組み合わせて用いてもよい。
【００６６】
結晶性ポリエステル樹脂の融点は、十分な低温定着性が得られるという観点から、６０〜９０℃の範囲内であることが好ましく、より好ましくは７０〜８５℃である。
なお、結晶性ポリエステル樹脂の融点は、樹脂組成によって制御することができる。
【００６７】
結晶性ポリエステル樹脂の融点は、吸熱ピークのピークトップの温度を示し、「ダイヤモンドＤＳＣ」（パーキンエルマー社製）を用いて示差走査熱量分析によってＤＳＣ測定された値である。
具体的には、測定試料（結晶性ポリエステル樹脂）１．０ｍｇを、アルミニウム製パン（ＫＩＴＮＯ．Ｂ０１４３０１３）に封入し、これを「ダイヤモンドＤＳＣ」のサンプルホルダーにセットし、測定温度０〜２００℃で、昇温速度１０℃／分、降温速度１０℃／分の測定条件で、加熱−冷却−加熱の温度制御を行い、その２度目の加熱におけるデータを基に解析される。
【００６８】
結晶性ポリエステル樹脂の数平均分子量（Ｍｎ）は、１０００〜１５０００であることが低温定着性及び光沢度安定性の観点から好ましい。
数平均分子量（Ｍｎ）は、ゲルパーミエーションクロマトグラフィー（ＧＰＣ）によって、以下のようにして測定される値である。
具体的には、装置「ＨＬＣ−８１２０ＧＰＣ」（東ソー社製）及びカラム「ＴＳＫｇｕａｒｄｃｏｌｕｍｎ＋ＴＳＫｇｅｌＳｕｐｅｒＨＺ−Ｍ３連」（東ソー社製）を用い、カラム温度を４０℃に保持しながら、キャリア溶媒としてテトラヒドロフラン（ＴＨＦ）を流速０．２ｍＬ／ｍｉｎで流し、測定試料（樹脂）を室温において超音波分散機を用いて５分間処理を行う溶解条件で濃度１ｍｇ／ｍＬになるようにテトラヒドロフランに溶解させ、次いで、ポアサイズ０．２μｍのメンブランフィルターで処理して試料溶液を得る。
この試料溶液１０μＬを上記のキャリア溶媒とともに装置内に注入し、屈折率検出器（ＲＩ検出器）を用いて検出し、測定試料の有する分子量分布を単分散のポリスチレン標準粒子を用いて測定した検量線を用いて算出される。
検量線測定用のポリスチレンとしては１０点用いた。
【００６９】
（ハイブリッド樹脂）
結晶性ポリエステル樹脂は、結晶性ポリエステル樹脂セグメント１００質量％からなる結晶性ポリエステル樹脂であってもよいが、非結晶性樹脂セグメントが化学的に結合したハイブリッド樹脂であってもよい。すなわち結晶性ポリエステル樹脂は、ビニル樹脂セグメントと結晶性ポリエステル樹脂セグメントが結合してなるビニル変性結晶性ポリエステル樹脂（ハイブリッド樹脂）であってもよく、ビニル樹脂セグメントはスチレン・アクリル樹脂セグメントであり、ハイブリッド樹脂中における含有割合は、５〜３０質量％とされており、特に、５〜２０質量％であることが好ましい。
なお、ハイブリッド樹脂（ハイブリッド結晶性ポリエステル樹脂）とは、結晶性ポリエステル樹脂セグメントと非結晶性樹脂セグメントとが化学的に結合した樹脂である。ハイブリット樹脂を可塑剤に用いることにより、結着樹脂に対する可塑剤の親和性を向上させることができ、可塑剤のドメインの分散粒径をより均一かつ微細に制御することができるため、低温定着性の向上という効果が得られる。
【００７０】
結晶性ポリエステル樹脂セグメントとは、結晶性ポリエステル樹脂を構成する分子鎖を指す。また、非結晶性樹脂セグメントとは、非結晶性樹脂（結晶構造をとりえない樹脂）を構成する分子鎖を指す。
【００７１】
ハイブリッド樹脂の重量平均分子量（Ｍｗ）は、十分な低温定着性及び優れた長期保管安定性を確実に両立して得るという観点から、５０００〜１０００００の範囲であると好ましく、７０００〜５００００であるとより好ましく、８０００〜４００００の範囲であると特に好ましい。
ハイブリッド樹脂の重量平均分子量（Ｍｗ）を１０００００以下とすることにより、十分な低温定着性を得ることができる。一方、ハイブリッド樹脂の重量平均分子量（Ｍｗ）を５０００以上とすることにより、トナー保管時において当該ハイブリッド樹脂と非結晶性樹脂との相溶が過剰に進行することが抑制され、トナー同士の融着による画像不良を効果的に抑制することができる。
【００７２】
（ハイブリッド樹脂における結晶性ポリエステル樹脂セグメント）
結晶性ポリエステル樹脂セグメントとは、２価以上のカルボン酸（多価カルボン酸）と、２価以上のアルコール（多価アルコール）との重縮合反応によって得られる公知のポリエステル樹脂に由来する部分であって、トナーの示差走査熱量測定において、階段状の吸熱変化ではなく、上述した明確な吸熱ピークを有する樹脂セグメントをいう。
【００７３】
結晶性ポリエステル樹脂セグメントは、前記定義したとおりであれば特に限定されない。
例えば、結晶性ポリエステル樹脂セグメントによる主鎖に他成分を共重合させた構造を有する樹脂や、結晶性ポリエステル樹脂セグメントを他成分からなる主鎖に共重合させた構造を有する樹脂についてこの樹脂を含むトナーが上記のように明確な吸熱ピークを示すものであれば、その樹脂は、結晶性ポリエステル樹脂セグメントを有するハイブリッド樹脂に該当する。
【００７４】
また、多価カルボン酸及び多価アルコールの価数としては、好ましくはそれぞれ２〜３であり、特に好ましくはそれぞれ２であるため、特に好ましい形態として価数がそれぞれ２である場合（すなわち、ジカルボン酸成分、ジオール成分）について説明する。
ジカルボン酸成分としては、脂肪族ジカルボン酸を用いることが好ましく、芳香族ジカルボン酸を併用してもよい。脂肪族ジカルボン酸としては、直鎖型のものを用いることが好ましい。直鎖型のものを用いることによって、結晶性が向上するという利点がある。ジカルボン酸成分は、１種類のものに限定されるものではなく、２種類以上を混合して用いてもよい。
【００７５】
脂肪族ジカルボン酸としては、例えば、シュウ酸、マロン酸、コハク酸、グルタル酸、アジピン酸、ピメリン酸、スベリン酸、アゼライン酸、セバシン酸、１，９−ノナンジカルボン酸、１，１０−デカンジカルボン酸、１，１１−ウンデカンジカルボン酸、１，１２−ドデカンジカルボン酸（ドデカン二酸）、１，１３−トリデカンジカルボン酸、１，１４−テトラデカンジカルボン酸、１，１６−ヘキサデカンジカルボン酸、１，１８−オクタデカンジカルボン酸などが挙げられ、また、これらの低級アルキルエステルや酸無水物を用いることもできる。
上記の脂肪族ジカルボン酸の中でも、炭素数６〜１２の脂肪族ジカルボン酸であることが好ましい。
脂肪族ジカルボン酸とともに用いることのできる芳香族ジカルボン酸としては、例えば、テレフタル酸、イソフタル酸、オルトフタル酸、ｔ−ブチルイソフタル酸、２，６−ナフタレンジカルボン酸、４，４′−ビフェニルジカルボン酸などが挙げられる。これらの中でも、入手容易性及び乳化容易性の観点から、テレフタル酸、イソフタル酸、ｔ−ブチルイソフタル酸を用いることが好ましい。
【００７６】
結晶性ポリエステル樹脂セグメントを形成するためのジカルボン酸成分としては、脂肪族ジカルボン酸の含有量が５０モル％以上とされることが好ましく、より好ましくは７０モル％以上であり、更に好ましくは８０モル％以上であり、特に好ましくは１００モル％である。ジカルボン酸成分における脂肪族ジカルボン酸の含有量が５０モル％以上とされることにより、結晶性ポリエステル樹脂セグメントの結晶性を十分に確保することができる。
【００７７】
また、ジオール成分としては、脂肪族ジオールを用いることが好ましく、必要に応じて脂肪族ジオール以外のジオールを含有させてもよい。脂肪族ジオールとしては、直鎖型のものを用いることが好ましい。直鎖型のものを用いることによって、結晶性が向上するという利点がある。ジオール成分は、１種単独で用いてもよいし、２種以上用いてもよい。
【００７８】
脂肪族ジオールとしては、例えば、エチレングリコール、１，３−プロパンジオール、１，４−ブタンジオール、１，５−ペンタンジオール、１，６−ヘキサンジオール、１，７−ヘプタンジオール、１，８−オクタンジオール、１，９−ノナンジオール、１，１０−ドデカンジオール、１，１１−ウンデカンジオール、１，１２−ドデカンジオール、１，１３−トリデカンジオール、１，１４−テトラデカンジオール、１，１８−オクタデカンジオール、１，２０−エイコサンジオールなどが挙げられる。
【００７９】
ジオール成分としては、脂肪族ジオールの中でも、炭素数２〜１２の脂肪族ジオールであることが好ましく、炭素数６〜１２の脂肪族ジオールがより好ましい。
必要に応じて用いられる脂肪族ジオール以外のジオールとしては、二重結合を有するジオール、スルホン酸基を有するジオールなどが挙げられ、具体的には、二重結合を有するジオールとしては、例えば、２−ブテン−１，４−ジオール、３−ブテン−１，６−ジオール、４−ブテン−１，８−ジオールなどが挙げられる。
【００８０】
結晶性ポリエステル樹脂セグメントを形成するためのジオール成分としては、脂肪族ジオールの含有量が５０モル％以上とされることが好ましく、より好ましくは７０モル％以上であり、更に好ましくは８０モル％以上であり、特に好ましくは１００モル％である。ジオール成分における脂肪族ジオールの含有量が５０モル％以上とされることにより、結晶性ポリエステル樹脂セグメントの結晶性を確保することができて製造されるトナーに優れた低温定着性が得られるとともに最終的に形成される画像に光沢性が得られる。
【００８１】
上記のジオール成分とジカルボン酸成分との使用比率は、ジオール成分のヒドロキシ基［ＯＨ］とジカルボン酸成分のカルボキシ基［ＣＯＯＨ］との当量比［ＯＨ］／［ＣＯＯＨ］が、１．５／１〜１／１．５の範囲内とされることが好ましく、更に好ましくは１．２／１〜１／１．２の範囲内である。
【００８２】
結晶性ポリエステル樹脂セグメントの形成方法は特に制限されず、公知のエステル化触媒を利用して、上記多価カルボン酸及び多価アルコールを重縮合する（エステル化する）ことにより当該セグメントを形成することができる。
結晶性ポリエステル樹脂セグメントの製造の際に使用可能な触媒としては、ナトリウム、リチウム等のアルカリ金属化合物；マグネシウム、カルシウム等のアルカリ土類金属化合物；アルミニウム、亜鉛、マンガン、アンチモン、チタン、スズ、ジルコニウム、ゲルマニウム等の金属化合物；亜リン酸化合物；リン酸化合物；及びアミン化合物等が挙げられる。
具体的には、スズ化合物としては、酸化ジブチルスズ、オクチル酸スズ、ジオクチル酸スズ、これらの塩等などを挙げることができる。チタン化合物としては、テトラノルマルブチルチタネート、テトライソプロピルチタネート、テトラメチルチタネート、テトラステアリルチタネートなどのチタンアルコキシド；ポリヒドロキシチタンステアレートなどのチタンアシレート；チタンテトラアセチルアセトナート、チタンラクテート、チタントリエタノールアミネートなどなどのチタンキレートなどを挙げることができる。ゲルマニウム化合物としては、二酸化ゲルマニウムなどを挙げることができる。更にアルミニウム化合物としては、ポリ水酸化アルミニウムなどの酸化物、アルミニウムアルコキシドなどが挙げられ、トリブチルアルミネートなどを挙げることができる。これらは１種単独で又は２種以上を組み合わせて用いてもよい。
【００８３】
重合温度は特に限定されるものではないが、１５０〜２５０℃の範囲内であることが好ましい。また、重合時間は特に限定されるものではないが、０．５〜１０時間の範囲内であることが好ましい。重合中には、必要に応じて反応系内を減圧にしてもよい。
ハイブリッド樹脂中の各セグメントの構成成分及び含有割合は、例えばＮＭＲ測定、メチル化反応Ｐｙ−ＧＣ／ＭＳ測定により特定することができる。
【００８４】
ここで、ハイブリッド樹脂は、上記結晶性ポリエステル樹脂セグメントの他に、以下で詳述する非結晶性樹脂セグメントを含む。ハイブリッド樹脂は、上記結晶性ポリエステル樹脂セグメント及び非結晶性樹脂セグメントを含むものであれば、ブロック共重合体、グラフト共重合体などいずれの形態であってもよいが、グラフト共重合体であると好ましい。グラフト共重合体とすることにより、結晶性ポリエステル樹脂セグメントの配向を制御しやすくなり、ハイブリッド樹脂に十分な結晶性を付与することができる。
さらに、上記観点からは、結晶性ポリエステル樹脂セグメントが、非結晶性樹脂セグメントを主鎖として、グラフト化されていると好ましい。すなわち、ハイブリッド結晶性ポリエステル樹脂は、主鎖として非結晶性樹脂セグメントを有し、側鎖として結晶性ポリエステル樹脂セグメントを有するグラフト共重合体であると好ましい。
【００８５】
上記形態とすることにより、結晶性ポリエステル樹脂セグメントの配向をより高めることができ、ハイブリッド樹脂の結晶性を向上させることができる。
なお、ハイブリッド樹脂には、更にスルホン酸基、カルボキシ基、ウレタン基などの置換基が導入されていてもよい。上記置換基の導入は、結晶性ポリエステル樹脂セグメント中でもよいし、以下で詳説する非結晶性樹脂セグメント中であってもよい。
【００８６】
（ハイブリッド樹脂における非結晶性樹脂セグメント）
非結晶性樹脂セグメントとは、ハイブリット樹脂において、上記結晶性ポリエステル樹脂以外の非結晶性樹脂に由来する部分である。非結晶性樹脂セグメントは、ハイブリッド樹脂と、結着樹脂を構成する非結晶性樹脂との親和性を制御するという機能を有しており、非結晶性樹脂セグメントを存在させることで、ハイブリッド樹脂と非結晶性樹脂との親和性が向上し、ハイブリッド樹脂が非結晶性樹脂中に取り込まれやすくなり、帯電均一性等を向上させることができる。
【００８７】
ハイブリッド樹脂中（さらには、トナー中）に非結晶性樹脂セグメントを含有することは、例えばＮＭＲ測定、メチル化反応Ｐｙ−ＧＣ／ＭＳ測定を用いて化学構造を特定することによって確認することができる。
【００８８】
また、非結晶性樹脂セグメントは、当該セグメントと同じ化学構造及び分子量を有する樹脂について示差走査熱量測定（ＤＳＣ）を行った時に、融点を有さず、比較的高いガラス転移温度（Ｔｇ）を有する樹脂セグメントである。このとき、当該セグメントと同じ化学構造及び分子量を有する樹脂について、ＤＳＣ測定において１度目の昇温過程におけるガラス転移温度（Ｔｇ１）が、３０〜８０℃の範囲内であることが好ましく、特に４０〜６５℃の範囲内であることが好ましい。
非結晶性樹脂セグメントは、上記定義したとおりであれば特に限定されない。例えば、非結晶性樹脂セグメントによる主鎖に他成分を共重合させた構造を有する樹脂や、非結晶性樹脂セグメントを他成分からなる主鎖に共重合させた構造を有する樹脂について、この樹脂を含むトナーが上記のような非結晶性樹脂セグメントを有するものであれば、その樹脂は、非結晶性樹脂セグメントを有するハイブリッド樹脂に該当する。
【００８９】
非結晶性樹脂セグメントは、結着樹脂に含まれる非結晶性樹脂（すなわち、ハイブリッド樹脂以外の樹脂）と同種の樹脂で構成されると好ましい。このような形態とすることにより、ハイブリッド樹脂と非結晶性樹脂との親和性がより向上し、ハイブリッド樹脂が非結晶性樹脂中に更に取り込まれやすくなり、帯電均一性等がより一層向上する。
ここで、「同種の樹脂」とは、繰り返し単位中に特徴的な化学結合が共通に含まれていることを意味する。ここで、「特徴的な化学結合」とは、物質・材料研究機構（ＮＩＭＳ）物質・材料データベース（ｈｔｔｐ：／／ｐｏｌｙｍｅｒ．ｎｉｍｓ．ｇｏ．ｊｐ／ＰｏＬｙＩｎｆｏ／ｇｕｉｄｅ／ｊｐ／ｔｅｒｍ＿ｐｏｌｙｍｅｒ．ｈｔｍｌ）に記載の「ポリマー分類」に従う。すなわち、ポリアクリル、ポリアミド、ポリ酸無水物、ポリカーボネート、ポリジエン、ポリエステル、ポリハロオレフィン、ポリイミド、ポリイミン、ポリケトン、ポリオレフィン、ポリエーテル、ポリフェニレン、ポリホスファゼン、ポリシロキサン、ポリスチレン、ポリスルフィド、ポリスルホン、ポリウレタン、ポリウレア、ポリビニル及びその他のポリマーの計２２種によって分類されたポリマーを構成する化学結合を「特徴的な化学結合」という。
【００９０】
また、樹脂が共重合体である場合における「同種の樹脂」とは、共重合体を構成する複数のモノマー種の化学構造において、上記化学結合を有するモノマー種を構成単位としている場合、特徴的な化学結合を共通に有する樹脂同士を指す。したがって、樹脂自体の示す特性が互いに異なる場合や、共重合体中を構成するモノマー種のモル成分比が互いに異なる場合であっても、特徴的な化学結合を共通に有していれば同種の樹脂とみなす。
例えば、スチレン、ブチルアクリレート及びアクリル酸によって形成される樹脂（又は樹脂セグメント）と、スチレン、ブチルアクリレート及びメタクリル酸によって形成される樹脂（又は樹脂セグメント）とは、少なくともポリアクリルを構成する化学結合を有しているため、これらは同種の樹脂である。更に例示すると、スチレン、ブチルアクリレート及びアクリル酸によって形成される樹脂（又は樹脂セグメント）と、スチレン、ブチルアクリレート、アクリル酸、テレフタル酸及びフマル酸によって形成される樹脂（又は樹脂セグメント）とは、互いに共通する化学結合として、少なくともポリアクリルを構成する化学結合を有している。したがって、これらは同種の樹脂である。
【００９１】
非結晶性樹脂セグメントを構成する樹脂成分は特に制限されないが、例えば、ビニル樹脂セグメント、ウレタン樹脂セグメント、ウレア樹脂セグメントなどが挙げられる。中でも、熱可塑性を制御しやすいという理由から、ビニル樹脂セグメントが好ましい。
ビニル樹脂セグメントとしては、ビニル化合物を重合したものであれば特に制限されないが、例えば、アクリル酸エステル樹脂セグメント、スチレン・アクリル酸エステル樹脂セグメント、エチレン−酢酸ビニル樹脂セグメントなどが挙げられる。これらは１種を単独で用いてもよく、２種以上を組み合わせて用いてもよい。
上記のビニル樹脂セグメント（非結晶性樹脂セグメント）の中でも、可塑剤の均一かつ微細なドメイン構造形成の観点から、スチレン・アクリル酸エステル樹脂セグメント（スチレン・アクリル樹脂セグメント）が好ましい。したがって、以下では、非結晶性樹脂セグメントとしてのスチレン・アクリル樹脂セグメントについて説明する。
【００９２】
スチレン・アクリル樹脂セグメントは、少なくとも、スチレン単量体と（メタ）アクリル酸エステル単量体とを付加重合させて形成されるものである。ここでいうスチレン単量体は、ＣＨ２＝ＣＨ−Ｃ６Ｈ５の構造式で表されるスチレンの他に、スチレン構造中に公知の側鎖や官能基を有する構造のものを含むものである。また、ここでいう（メタ）アクリル酸エステル単量体は、ＣＨ２＝ＣＨＣＯＯＲ（Ｒはアルキル基）で表されるアクリル酸エステル化合物やメタクリル酸エステル化合物の他に、アクリル酸エステル誘導体やメタクリル酸エステル誘導体等の構造中に公知の側鎖や官能基を有するエステル化合物を含むものである。
【００９３】
以下に、スチレン・アクリル樹脂セグメントの形成が可能なスチレン単量体及び（メタ）アクリル酸エステル単量体の具体例を示すが、本発明に使用可能なスチレン・アクリル樹脂セグメントの形成に使用可能なものは以下に示すものに限定されるものではない。
まず、スチレン単量体の具体例としては、例えば、スチレン、ｏ−メチルスチレン、ｍ−メチルスチレン、ｐ−メチルスチレン、α−メチルスチレン、ｐ−フェニルスチレン、ｐ−エチルスチレン、２，４−ジメチルスチレン、ｐ−ｔｅｒｔ−ブチルスチレン、ｐ−ｎ−ヘキシルスチレン、ｐ−ｎ−オクチルスチレン、ｐ−ｎ−ノニルスチレン、ｐ−ｎ−デシルスチレン、ｐ−ｎ−ドデシルスチレン等が挙げられる。これらスチレン単量体は、単独でも又は２種以上組み合わせても用いることができる。
【００９４】
また、（メタ）アクリル酸エステル単量体の具体例としては、例えば、メチルアクリレート、エチルアクリレート、イソプロピルアクリレート、ｎ−ブチルアクリレート、ｔ−ブチルアクリレート、イソブチルアクリレート、ｎ−オクチルアクリレート、２−エチルヘキシルアクリレート、ステアリルアクリレート、ラウリルアクリレート、フェニルアクリレート等のアクリル酸エステル単量体；メチルメタクリレート、エチルメタクリレート、ｎ−ブチルメタクリレート、イソプロピルメタクリレート、イソブチルメタクリレート、ｔ−ブチルメタクリレート、ｎ−オクチルメタクリレート、２−エチルヘキシルメタクリレート、ステアリルメタクリレート、ラウリルメタクリレート、フェニルメタクリレート、ジエチルアミノエチルメタクリレート、ジメチルアミノエチルメタクリレート等のメタクリル酸エステル等が挙げられる。
【００９５】
なお、本明細書中、「（メタ）アクリル酸エステル単量体」とは、「アクリル酸エステル単量体」と「メタクリル酸エステル単量体」を総称したもので、例えば、「（メタ）アクリル酸メチル」は「アクリル酸メチル」と「メタクリル酸メチル」を総称したものである。
これらのアクリル酸エステル単量体又はメタクリル酸エステル単量体は、単独でも又は２種以上を組み合わせても使用することができる。すなわち、スチレン単量体と２種以上のアクリル酸エステル単量体とを用いて共重合体を形成すること、スチレン単量体と２種以上のメタクリル酸エステル単量体とを用いて共重合体を形成すること又はスチレン単量体とアクリル酸エステル単量体及びメタクリル酸エステル単量体とを併用して共重合体を形成することのいずれも可能である。
【００９６】
非結晶性樹脂セグメント中のスチレン単量体に由来する構成単位の含有率は、非結晶性樹脂セグメントの全量に対し、４０〜９０質量％の範囲内であることが好ましい。また、非結晶性樹脂セグメント中の（メタ）アクリル酸エステル単量体に由来する構成単位の含有率は、非結晶性樹脂セグメントの全量に対し、１０〜６０質量％の範囲内であることが好ましい。このような範囲内とすることにより、ハイブリッド樹脂の可塑性を制御することが容易となる。
さらに、非結晶性樹脂セグメントは、上記スチレン単量体及び（メタ）アクリル酸エステル単量体の他、上記結晶性ポリエステル樹脂セグメントに化学的に結合するための化合物もまた付加重合されてなると好ましい。具体的には、上記結晶性ポリエステル樹脂セグメントに含まれる、多価アルコール由来のヒドロキシ基［−ＯＨ］又は多価カルボン酸由来のカルボキシ基［−ＣＯＯＨ］とエステル結合する化合物を用いると好ましい。したがって、非結晶性樹脂セグメントは、上記スチレン単量体及び（メタ）アクリル酸エステル単量体に対して付加重合可能であり、かつ、カルボキシ基［−ＣＯＯＨ］又はヒドロキシ基［−ＯＨ］を有する化合物を更に重合してなると好ましい。
このような化合物としては、例えば、アクリル酸、メタクリル酸、マレイン酸、イタコン酸、ケイ皮酸、フマル酸、マレイン酸モノアルキルエステル、イタコン酸モノアルキルエステル等のカルボキシ基を有する化合物；２−ヒドロキシエチル（メタ）アクリレート、２−ヒドロキシプロピル（メタ）アクリレート、３−ヒドロキシプロピル（メタ）アクリレート、２−ヒドロキシブチル（メタ）アクリレート、３−ヒドロキシブチル（メタ）アクリレート、４−ヒドロキシブチル（メタ）アクリレート、ポリエチレングリコールモノ（メタ）アクリレート等のヒドロキシ基を有する化合物が挙げられる。
【００９７】
非結晶性樹脂セグメント中の上記化合物に由来する構成単位の含有率は、非結晶性樹脂セグメントの全量に対し、０．５〜２０質量％の範囲内であることが好ましい。
スチレン・アクリル樹脂セグメントの形成方法は、特に制限されず、公知の油溶性又は水溶性の重合開始剤を使用して単量体を重合する方法が挙げられる。油溶性の重合開始剤としては、具体的には、以下に示すアゾ系又はジアゾ系重合開始剤や過酸化物系重合開始剤がある。
アゾ系又はジアゾ系重合開始剤としては、２，２′−アゾビス−（２，４−ジメチルバレロニトリル）、２，２′−アゾビスイソブチロニトリル、１，１′−アゾビス（シクロヘキサン−１−カルボニトリル）、２，２′−アゾビス−４−メトキシ−２，４−ジメチルバレロニトリル、アゾビスイソブチロニトリル等が挙げられる。
【００９８】
過酸化物系重合開始剤としては、ベンゾイルパーオキサイド、メチルエチルケトンパーオキサイド、ジイソプロピルペルオキシカーボネート、クメンヒドロパーオキサイド、ｔ−ブチルヒドロパーオキサイド、ジ−ｔ−ブチルパーオキサイド、ジクミルパーオキサイド、２，４−ジクロロベンゾイルパーオキサイド、ラウロイルパーオキサイド、２，２−ビス−（４，４−ｔ−ブチルパーオキシシクロヘキシル）プロパン、トリス−（ｔ−ブチルパーオキシ）トリアジン等が挙げられる。
また、乳化重合法で樹脂粒子を形成する場合は水溶性ラジカル重合開始剤が使用可能である。水溶性重合開始剤としては、過硫酸カリウム、過硫酸アンモニウム等の過硫酸塩、アゾビスアミノジプロパン酢酸塩、アゾビスシアノ吉草酸及びその塩、過酸化水素等が挙げられる。
【００９９】
非結晶性樹脂セグメントの含有量は、ハイブリッド樹脂の全量に対して、３質量％以上１５質量％未満であると好ましい。さらに、上記含有量は、５質量％以上１０質量％未満であるとより好ましく、７質量％以上９質量％未満であると更に好ましい。
当該範囲とすることにより、ハイブリッド樹脂に十分な結晶性を付与することができる。
【０１００】
（ハイブリッド樹脂の製造方法）
ハイブリッド樹脂の製造方法は、上記結晶性ポリエステル樹脂セグメントと非結晶性樹脂セグメントとを分子結合させた構造の重合体を形成することが可能な方法であれば、特に制限されるものではない。ハイブリッド樹脂の具体的な製造方法としては、例えば、以下に示す方法が挙げられる。
【０１０１】
（１）非結晶性樹脂セグメントをあらかじめ重合しておき、当該非結晶性樹脂セグメントの存在下で結晶性ポリエステル樹脂セグメントを形成する重合反応を行ってハイブリッド樹脂を製造する方法
この方法では、まず、上述した非結晶性樹脂セグメントを構成する単量体（好ましくは、スチレン単量体と（メタ）アクリル酸エステル単量体といったビニル単量体）を付加反応させて非結晶性樹脂セグメントを形成する。次に、非結晶性樹脂セグメントの存在下で、多価カルボン酸と多価アルコールとを重合反応させて結晶性ポリエステル樹脂セグメントを形成する。このとき、多価カルボン酸と多価アルコールとを縮合反応させるとともに、非結晶性樹脂セグメントに対し、多価カルボン酸又は多価アルコールを付加反応させることにより、ハイブリッド樹脂が形成される。
【０１０２】
この方法において、結晶性ポリエステル樹脂セグメント又は非結晶性樹脂セグメント中に、これらセグメントが互いに反応可能な部位を組み込んでおくと好ましい。
具体的には、非結晶性樹脂セグメントの形成時、非結晶性樹脂セグメントを構成する単量体の他に、結晶性ポリエステル樹脂セグメントに残存するカルボキシ基［−ＣＯＯＨ］又はヒドロキシ基［−ＯＨ］と反応可能な部位及び非結晶性樹脂セグメントと反応可能な部位を有する化合物も使用する。すなわち、この化合物が結晶性ポリエステル樹脂セグメント中のカルボキシ基［−ＣＯＯＨ］又はヒドロキシ基［−ＯＨ］と反応することにより、結晶性ポリエステル樹脂セグメントは非結晶性樹脂セグメントと化学的に結合することができる。
【０１０３】
若しくは、結晶性ポリエステル樹脂セグメントの形成時、多価アルコール又は多価カルボン酸と反応可能であり、かつ、非結晶性樹脂セグメントと反応可能な部位を有する化合物を使用してもよい。
この方法を用いることにより、非結晶性樹脂セグメントに結晶性ポリエステル樹脂セグメントが分子結合した構造（グラフト構造）のハイブリッド樹脂を形成することができる。
【０１０４】
（２）結晶性ポリエステル樹脂セグメントと非結晶性樹脂セグメントとをそれぞれ形成しておき、これらを結合させてハイブリッド樹脂を製造する方法
この方法では、まず、多価カルボン酸と多価アルコールとを縮合反応させて結晶性ポリエステル樹脂セグメントを形成する。また、結晶性ポリエステル樹脂セグメントを形成する反応系とは別に、上述した非結晶性樹脂セグメントを構成する単量体を付加重合させて非結晶性樹脂セグメントを形成する。このとき、結晶性ポリエステル樹脂セグメントと非結晶性樹脂セグメントとが互いに反応可能な部位を組み込んでおくと好ましい。なお、このような反応可能な部位を組み込む方法は、上述のとおりであるため、その詳細な説明は省略する。
【０１０５】
次に、上記で形成した結晶性ポリエステルセグメントと、非結晶性樹脂セグメントとを反応させることにより、結晶性ポリエステル樹脂セグメントと非結晶性樹脂セグメントとが分子結合した構造のハイブリッド樹脂を形成することができる。
また、上記反応可能な部位が結晶性ポリエステル樹脂セグメント及び非結晶性樹脂セグメントに組み込まれていない場合は、結晶性ポリエステル樹脂セグメントと非結晶性樹脂セグメントとが共存する系を形成しておき、そこへ結晶性ポリエステル樹脂セグメント及び非結晶性樹脂セグメントと結合可能な部位を有する化合物を投入する方法を採用してもよい。そして、当該化合物を介して、結晶性ポリエステル樹脂セグメントと非結晶性樹脂セグメントとが分子結合した構造のハイブリッド樹脂を形成することができる。
【０１０６】
（３）結晶性ポリエステル樹脂セグメントをあらかじめ形成しておき、当該結晶性ポリエステル樹脂セグメントの存在下で非結晶性樹脂セグメントを形成する重合反応を行ってハイブリッド樹脂を製造する方法
この方法では、まず、多価カルボン酸と多価アルコールとを縮合反応させて重合を行い、結晶性ポリエステル樹脂セグメントを形成しておく。次に、結晶性ポリエステル樹脂セグメントの存在下で、非結晶性樹脂セグメントを構成する単量体を重合反応させて非結晶性樹脂セグメントを形成する。このとき、上記（１）と同様に、結晶性ポリエステル樹脂セグメント又は非結晶性樹脂セグメント中に、これらセグメントが互いに反応可能な部位を組み込んでおくと好ましい。なお、このような反応可能な部位を組み込む方法は、上述のとおりであるため、その詳細な説明は省略する。
【０１０７】
上記の方法を用いることにより、結晶性ポリエステル樹脂セグメントに非結晶性樹脂セグメントが分子結合した構造（グラフト構造）のハイブリッド樹脂を形成することができる。
上記（１）〜（３）の形成方法の中でも、（１）の方法は非結晶性樹脂鎖に結晶性ポリエステル樹脂鎖をグラフト化した構造のハイブリッド樹脂を形成しやすいことや生産工程を簡素化できるため好ましい。（１）の方法は、非結晶性樹脂セグメントをあらかじめ形成してから結晶性ポリエステル樹脂セグメントを結合させるため、結晶性ポリエステル樹脂セグメントの配向が均一になりやすい。したがって、本発明に係るトナーに適したハイブリッド樹脂を確実に形成することができるので好ましい。
【０１０８】
（その他の結晶性樹脂）
結晶性樹脂としては、上記の結晶性ポリエステル樹脂、ハイブリッド樹脂に限定されず、公知のものを使用でき、例えば、特開２０１５−０１１３２５号公報の段落００５６から０１０２までに記載の、結晶性ポリウレタン樹脂、結晶性ポリウレア樹脂、結晶性ポリアミド樹脂、結晶性ポリエーテル樹脂などを使用できる。
【０１０９】
〔トナーの製造方法〕
本発明に係るトナー（トナー粒子）を製造する方法としては、特に限定されず、懸濁重合法、乳化重合凝集法、分散重合法など公知の重合方法が挙げられる。
なお、本発明に係るトナー粒子は、例えばコア樹脂からなるコア粒子の表面がシェル樹脂からなるシェル層によって被覆されてなるコア・シェル構造を有するものであってもよく、単層構造を有するものであってもよい。なお、コア・シェル構造とする場合、シェル樹脂は非晶性樹脂であることが好ましい。
【０１１０】
なお、得られた乾燥済みのトナー粒子をそのままトナーとして用いてもよいが、外添剤を添加して混合する乾式法により、公知の外添剤を添加し、これにより本発明に用いるトナーとしてもよい。
外添剤の混合装置としては、タービュラーミキサー、ヘンシェルミキサー、ナウターミキサー、Ｖ型混合機などの公知の種々の混合装置を使用することができる。
【０１１１】
本発明に係るトナーの製造方法について、イエロートナーを製造する方法について、具体例を以下に詳述する。なお、イエロートナー以外のトナー、例えば、マゼンタトナー、シアントナー、ブラックトナーを製造する方法においては、使用する着色剤を変更すれば、イエロートナーを製造する方法を好適に採用できる。
なお、本発明に係るトナーの製造方法は、下記に限定されることはない。
【０１１２】
＜着色剤微粒子の水系分散液の調製＞
ドデシル硫酸ナトリウムをイオン交換水に撹拌溶解し、イエロー着色剤を添加し、分散処理することにより、イエロー着色剤の微粒子が分散されてなる着色剤微粒子の水系分散液を調製する。
【０１１３】
＜離型剤含有非晶性ビニル重合体の水系分散液の調製＞
（第１重合）
撹拌装置、温度センサー、冷却管、窒素導入装置を取り付けた反応容器に、ドデシル硫酸ナトリウム及びイオン交換水を仕込み、窒素気流下で撹拌しながら、昇温させ、過硫酸カリウムをイオン交換水に溶解させたものを添加し、例えば、スチレン系単量体としてスチレン（Ｓｔ）、（メタ）アクリル酸エステル単量体としてｎ−ブチルアクリレート（ＢＡ）、カルボキシ基［−ＣＯＯＨ］又はヒドロキシ基［−ＯＨ］を有する化合物としてメタクリル酸（ＭＡＡ）等からなる単量体混合液を滴下後、加熱、撹拌することにより重合を行い、樹脂微粒子の分散液（１）を調製する。
【０１１４】
（第２重合）
撹拌装置、温度センサー、冷却管、窒素導入装置を取り付けた反応容器に、ポリオキシエチレン（２）ドデシルエーテル硫酸ナトリウムをイオン交換水に溶解させた溶液を仕込み、加熱後、上記の樹脂微粒子の分散液（１）と、例えば、スチレン系単量体としてスチレン（Ｓｔ）、（メタ）アクリル酸エステル単量体としてｎ−ブチルアクリレート、カルボキシ基［−ＣＯＯＨ］又はヒドロキシ基［−ＯＨ］を有する化合物としてメタクリル酸（ＭＡＡ）、ｎ−オクチル−３−メルカプトプロピオネート、離型剤（ベヘニルベヘネート（融点７３℃））などからなる単量体及び離型剤を溶解させた溶液を添加し、混合分散させ、乳化粒子（油滴）を含む分散液を調製する。
【０１１５】
次いで、この分散液に、過硫酸カリウムをイオン交換水に溶解させた開始剤溶液を添加し、この系を加熱撹拌することにより重合を行い、樹脂微粒子の分散液（２）を調製する。
【０１１６】
（第３重合）
樹脂微粒子の分散液（２）にイオン交換水を添加しよく混合したのち、過硫酸カリウムをイオン交換水に溶解させた溶液を添加し、例えば、スチレン系単量体としてスチレン（Ｓｔ）、（メタ）アクリル酸エステル単量体としてｎ−ブチルアクリレート（ＢＡ）、カルボキシ基［−ＣＯＯＨ］又はヒドロキシ基［−ＯＨ］を有する化合物としてメタクリル酸（ＭＡＡ）、ｎ−オクチル−３−メルカプトプロピオネート等からなる単量体混合液を滴下する。
滴下終了後、加熱撹拌することにより重合を行った後、冷却し、離型剤含有非晶性ビニル重合体の水系分散液が調製される。
【０１１７】
＜結晶性ポリエステル樹脂の水系分散液の調製＞
（結晶性ポリエステル樹脂の合成）
付加重合系樹脂セグメント（ここでは、スチレン・アクリル樹脂セグメントとする。）の原料モノマー及びラジカル重合開始剤として、例えば、スチレン、ｎ−ブチルアクリレート、アクリル酸、重合開始剤（ジ−ｔ−ブチルパーオキサイド）を滴下ロートに入れる。
【０１１８】
また、重縮合系樹脂セグメント（ここでは、結晶性ポリエステル樹脂セグメントとする。）の原料モノマーとして、例えば、脂肪族ジカルボン酸であるセバシン酸、脂肪族ジオールである１，１２−ドデカンジオールを窒素導入管、脱水管、撹拌器及び熱電対を装備した四つ口フラスコに入れ、加熱し溶解させる。
【０１１９】
次いで、撹拌下で、滴下ロートに入れた付加重合系樹脂セグメントの原料モノマー及びラジカル重合開始剤を滴下し、熟成を行ったのち、減圧下にて未反応の付加重合モノマーを除去する。
その後、エステル化触媒を投入し、昇温し、常圧下にて反応させ、更に減圧下にて反応を行う。
【０１２０】
次に、冷却したのち、減圧下にて反応させることによりハイブリッド樹脂である結晶性ポリエステル樹脂が得られる。
【０１２１】
（結晶性ポリエステル樹脂の水系分散液の調製）
上記合成例で得られた、結晶性ポリエステル樹脂を溶媒（例えば、メチルエチルケトン）に撹拌しつつ、溶解させる。次に、この溶解液に、水酸化ナトリウム水溶液を添加する。この溶解液を撹拌しながら、水を滴下混合することで乳化液を調製する。
次いで、この乳化液から溶媒を蒸留除去することで、結晶性ポリエステル樹脂が分散された水系分散液を調製できる。
【０１２２】
＜非晶性ポリエステル樹脂の水系分散液の調製＞
（非晶性ポリエステル樹脂の合成）
窒素導入管、脱水管、撹拌器及び熱電対を装備した反応容器に、例えば、ビスフェノールＡプロピレンオキサイド２モル付加物、テレフタル酸、フマル酸、エステル化触媒（例えば、オクチル酸スズ。）を入れ、縮重合反応させ、さらに、減圧下で反応させ、冷却した後、例えば、カルボキシ基［−ＣＯＯＨ］又はヒドロキシ基［−ＯＨ］を有する化合物としてアクリル酸、スチレン単量体としてスチレン、（メタ）アクリル酸エステル単量体としてブチルアクリレート、重合開始剤（例えば、ジ−ｔ−ブチルパーオキサイド。）混合物を滴下し、滴下後、付加重合反応させた後、昇温し、減圧下で保持した後、カルボキシ基［−ＣＯＯＨ］又はヒドロキシ基［−ＯＨ］を有する化合物、スチレン単量体、（メタ）アクリル酸エステル単量体を除去することにより、ビニル樹脂セグメントと結晶性ポリエステル樹脂セグメントが結合してなる非晶性ポリエステル樹脂を合成する。
【０１２３】
（非晶性ポリエステル樹脂の水系分散液の調製）
上記合成例で得られた、非晶性ポリエステル樹脂を溶媒（例えば、メチルエチルケトン）に撹拌しつつ溶解させる。次に、この溶解液に、水酸化ナトリウム水溶液を添加する。この溶解液を撹拌しながら、水を滴下混合することで乳化液を調製する。
【０１２４】
次いで、この乳化液から溶媒を蒸留除去することで、非晶性ポリエステル樹脂が分散された水系分散液を調製できる。
【０１２５】
＜イエロートナーの製造＞
撹拌装置、温度センサー、冷却管を取り付けた反応容器に、離型剤含有非晶性ビニル重合体の水系分散液、イオン交換水を投入した後、水酸化ナトリウム水溶液を添加してｐＨを調整する。
その後、着色剤微粒子の水系分散液を投入し、次いで、塩化マグネシウム水溶液を添加し混合液を調製する。この混合液を昇温し、結晶性ポリエステル樹脂の水系分散液を添加して凝集を進行させる。所望の粒径になった時点で、非晶性ポリエステル樹脂の水系分散液を投入し、塩化ナトリウムをイオン交換水に溶解した水溶液を添加して粒子成長を停止させた後、加熱撹拌することにより、粒子の融着を進行させる。その後、冷却する。
【０１２６】
次いで、固液分離し、洗浄したのち、乾燥させることにより、イエロートナー粒子が得られる。
得られたトナー粒子に外添剤を添加することにより、イエロートナーを製造できる。
【０１２７】
（イエロー現像剤の製造方法）
上記イエロートナーに対して、公知のフェライトキャリアを添加して混合することにより、イエロー現像剤を製造できる。
【０１２８】
［電子写真画像形成方法］
電子写真画像形成方法は、上述の複数色のトナーを使用し、少なくとも帯電工程、露光工程、現像工程及び転写工程を有する。
以下に、これらの工程について説明する。
【０１２９】
＜帯電工程＞
本工程では、電子写真感光体を帯電させる。帯電させる方法は、特に限定されず、例えば、帯電ローラーによって電子写真感光体の帯電が行われる帯電ローラー方式など、公知の方法でよい。
【０１３０】
［露光工程］
本工程では、電子写真感光体（静電潜像担持体）上に静電潜像を形成する。
電子写真感光体としては、特に限定されるものではないが、例えば、ポリシラン又はフタロポリメチンなどの有機感光体よりなるドラム状のものが挙げられる。
静電潜像の形成は、例えば、電子写真感光体の表面を帯電工程において一様に帯電させ、露光手段により電子写真感光体の表面を像様に露光することにより行われる。
露光手段としては、特に限定されず、電子写真方式において一般的に使用されているものを用いることができる。
【０１３１】
［現像工程］
現像工程は、静電潜像を、本発明に係るトナーを含む乾式現像剤により現像してトナー像を形成する工程である。
トナー像の形成は、トナーを含む乾式現像剤を用いて、例えば、トナーを摩擦撹拌させて帯電させる撹拌器と、回転可能なマグネットローラーとからなる現像手段を用いて行われる。
具体的には、現像手段においては、例えば、トナーとキャリアとが混合撹拌され、その際の摩擦によりトナーが帯電し、回転するマグネットローラーの表面に保持され、磁気ブラシが形成される。マグネットローラーは、電子写真感光体（静電潜像担持体）近傍に配置されているため、マグネットローラーの表面に形成された磁気ブラシを構成するトナーの一部は、電気的な吸引力によって電子写真感光体の表面に移動する。その結果、静電潜像がトナーにより現像されて電子写真感光体の表面にトナー像が形成される。
【０１３２】
［転写工程］
本工程では、トナー像を画像支持体に転写する。
トナー像の画像支持体への転写は、トナー像を画像支持体に剥離帯電することにより行われる。
転写手段としては、例えば、コロナ放電によるコロナ転写器、転写ベルト、転写ローラーなどを用いることができる。
また、転写工程は、例えば、中間転写体を用い、中間転写体上にトナー像を一次転写した後、このトナー像を画像支持体上に２次転写する態様の他、電子写真感光体（静電潜像担持体）上に形成されたトナー像を直接画像支持体に転写する態様などによって行うこともできる。
画像支持体としては、特に限定されず、薄紙から厚紙までの普通紙、上質紙、アート紙又はコート紙などの塗工された印刷用紙、市販されている和紙やはがき用紙、ＯＨＰ用のプラスチックフィルム、布などの各種を挙げることができる。
【０１３３】
［クリーニング工程］
本工程では、現像ローラー、感光体、中間転写体などの現像剤担持体上には、画像形成に使用されなかった又は転写されずに残った液体現像剤を現像剤担持体上から除去する。
クリーニングの方法は、特に限定されないが、先端が感光体に当接して設けられた、感光体表面を擦過するブレードが用いられる方法であることが好ましい。
【０１３４】
≪静電荷像現像用フルカラートナーセット≫
静電荷像現像用フルカラートナーセットとは、上記着色剤を用いた複数色のトナーから構成されるものであれば特に限定されないが、好ましくは、イエロートナー、マゼンタトナー、シアントナー及びブラックトナーの少なくとも４色のトナーから構成されることが好ましい。
【０１３５】
なお、本発明に係る静電荷像現像用フルカラートナーセット（以下、単に「トナーセット」ともいう。）においては、上記のトナーを好適に使用することができる。
すなわち、本発明に係る静電荷像現像用フルカラートナーセットは、複数色のトナーからなる静電荷像現像用フルカラートナーセットであって、複数色のトナーのそれぞれに含まれるトナー粒子が、少なくとも結着樹脂、着色剤、離型剤及び結晶性樹脂を含有し、前記結着樹脂が、少なくともビニル系単量体を用いて形成される非晶性ビニル重合体からなり、前記トナー粒子が、前記非晶性ビニル重合体を１０〜９０質量％の範囲内で含有し、各色トナーの酸価差の最大値が、１〜１０ｍｇＫＯＨ／ｇの範囲内である。
【０１３６】
例えば、本発明に係る静電荷像現像用フルカラートナーセットにおいては、非晶性ビニル重合体が、スチレン・アクリル系樹脂であり、当該スチレン・アクリル系樹脂が、下記一般式（１）で表される（メタ）アクリル酸アルキルエステル系単量体に由来の構造単位を有することがより優れた低温定着性・耐熱性を得ることができるため好ましい。
【０１３７】
一般式（１）  Ｈ２Ｃ＝ＣＲ１−ＣＯＯＲ２
［式中、Ｒ１は水素原子又はメチル基を表す。Ｒ２は炭素数６〜２２の範囲内のアルキル基を表す。］
【０１３８】
また、本発明に係る静電荷像現像用フルカラートナーセットにおいては、一般式（１）中Ｒ２が、炭素数６〜２２の範囲内の分岐アルキル基を表すことが更に優れた低温定着性・耐熱性を得ることができるため好ましい。
【０１３９】
また、本発明に係る静電荷像現像用フルカラートナーセットにおいては、複数色のトナーのそれぞれに含まれるトナー粒子が、前記非晶性ビニル重合体を、５０〜８０質量％の範囲内で含有することがドキュメントオフセット性がより向上するため好ましい。
【０１４０】
また、本発明に係る静電荷像現像用フルカラートナーセットにおいては、前記結晶性樹脂が、結晶性ポリエステル樹脂であることが低温定着性がより向上するため好ましい。
【０１４１】
また、本発明に係る静電荷像現像用フルカラートナーセットにおいては、非結晶性樹脂セグメントが化学的に結合したハイブリッド樹脂であることが低温定着性がより向上するため好ましい。
【０１４２】
なお、本発明を適用可能な実施形態は、上述した実施形態に限定されることなく、本発明の趣旨を逸脱しない範囲で適宜変更可能である。
【実施例】
【０１４３】
以下、実施例を挙げて本発明を具体的に説明するが、本発明はこれらに限定されるものではない。なお、実施例において「部」又は「％」の表示を用いるが、特に断りがない限り「質量部」又は「質量％」を表す。
【０１４４】
［トナーセット１の作製方法：実施例１］
≪イエロートナー〔Ｙ−１〕の製造方法≫
＜着色剤微粒子の水系分散液〔Ｙ〕の調製＞
ドデシル硫酸ナトリウム９０質量部をイオン交換水１６００質量部に撹拌溶解し、この溶液を撹拌しながら、着色剤として「Ｃ．Ｉ．ピグメントイエロー７４」４２０質量部を徐々に添加し、次いで、撹拌装置「クレアミックス」（エム・テクニック社製）を用いて分散処理することにより、イエロー着色剤の微粒子が分散されてなる着色剤微粒子の水系分散液〔Ｙ〕を調製した。この分散液における着色剤微粒子の粒子径を、マイクロトラック粒度分布測定装置「ＵＰＡ−１５０」（日機装社製）を用いて測定したところ、１８２ｎｍであった。
【０１４５】
＜離型剤含有非晶性ビニル重合体〔ｗｖ１〕の水系分散液〔ＷＶ１〕の調製＞
（第１重合）
撹拌装置、温度センサー、冷却管、窒素導入装置を取り付けた５Ｌの反応容器に、ドデシル硫酸ナトリウム８質量部及びイオン交換水３Ｌを仕込み、窒素気流下２３０ｒｐｍの撹拌速度で撹拌しながら、内温を８０℃に昇温させた。昇温後、過硫酸カリウム１０質量部をイオン交換水２００質量部に溶解させたものを添加し、再度液温８０℃とし、下記
・スチレン（Ｓｔ）                              ４８０質量部
・ｎ−ブチルアクリレート（ＢＡ）                ２５０質量部
・メタクリル酸（ＭＡＡ）                          ６８質量部
からなる単量体混合液を１時間かけて滴下後、８０℃にて２時間加熱、撹拌することにより重合を行い、樹脂微粒子の分散液（１）を調製した。
【０１４６】
（第２重合）
撹拌装置、温度センサー、冷却管、窒素導入装置を取り付けた５Ｌの反応容器に、ポリオキシエチレン（２）ドデシルエーテル硫酸ナトリウム７質量部をイオン交換水３Ｌに溶解させた溶液を仕込み、９８℃に加熱後、上記の樹脂微粒子の分散液（１）２８０質量部と、下記
・スチレン（Ｓｔ）                              ２５６質量部
・２−エチルヘキシルアクリレート（表１に記載のアクリルエステル）
１１５質量部
・メタクリル酸（ＭＡＡ）                          ２１質量部
・ｎ−オクチル−３−メルカプトプロピオネート        ５質量部
・離型剤（ベヘニルベヘネート（融点７３℃））    １２０質量部
からなる単量体及び離型剤を９０℃にて溶解させた溶液を添加し、循環経路を有する機械式分散機「ＣＬＥＡＲＭＩＸ」（エム・テクニック社製）により、１時間混合分散させ、乳化粒子（油滴）を含む分散液を調製した。
【０１４７】
次いで、この分散液に、過硫酸カリウム６質量部をイオン交換水２００ｍＬに溶解させた開始剤溶液を添加し、この系を８４℃にて１時間にわたり加熱撹拌することにより重合を行い、樹脂微粒子の分散液（２）を調製した。
【０１４８】
（第３重合）
上記樹脂微粒子の分散液（２）にイオン交換水４００ｍＬを添加しよく混合したのち、過硫酸カリウム１１質量部をイオン交換水４００ｍＬに溶解させた溶液を添加し、８２℃の温度条件下に、下記
・スチレン（Ｓｔ）                              ４３５質量部
・ｎ−ブチルアクリレート（ＢＡ）                １５７質量部
・メタクリル酸（ＭＡＡ）                          ４１質量部
・ｎ−オクチルメルカプタン                        １３質量部
からなる単量体混合液を１時間かけて滴下した。滴下終了後、２時間にわたり加熱撹拌することにより重合を行った後、２８℃まで冷却し、離型剤含有非晶性ビニル重合体〔ｗｖ１〕の水系分散液〔ＷＶ１〕を調製した。この離型剤含有非晶性ビニル重合体〔ｗｖ１〕の水系分散液〔ＷＶ１〕中において、樹脂微粒子の体積基準のメジアン径が２２０ｎｍ、ガラス転移温度（Ｔｇ）が５５℃、重量平均分子量（Ｍｗ）が３８０００であった。
【０１４９】
＜結晶性ポリエステル樹脂〔ｃ１〕の水系分散液〔Ｃ１〕の調製＞
（結晶性ポリエステル樹脂〔ｃ１〕の合成）
両反応性モノマーを含む、下記の付加重合系樹脂（スチレン・アクリル樹脂：ＳｔＡｃ）セグメントの原料モノマー及びラジカル重合開始剤を滴下ロートに入れた。
・スチレン                                        ３４質量部
・ｎ−ブチルアクリレート                          １２質量部
・アクリル酸                                        ２質量部
・重合開始剤（ジ−ｔ−ブチルパーオキサイド）        ７質量部
【０１５０】
また、下記の重縮合系樹脂（結晶性ポリエステル樹脂：ＣＰＥｓ）セグメントの原料モノマーを、窒素導入管、脱水管、撹拌器及び熱電対を装備した四つ口フラスコに入れ、１７０℃に加熱し溶解させた。
・セバシン酸                                    ２８１質量部
・１，１２−ドデカンジオール                    ２８３質量部
【０１５１】
次いで、撹拌下で、滴下ロートに入れた付加重合系樹脂（スチレン・アクリル樹脂：ＳｔＡｃ）セグメントの原料モノマー及びラジカル重合開始剤を９０分かけて滴下し、６０分間熟成を行ったのち、減圧下（８ｋＰａ）にて未反応の付加重合モノマーを除去した。なお、このとき除去されたモノマー量は、上記の樹脂の原料モノマー比に対してごく微量であった。
【０１５２】
その後、エステル化触媒としてオルトチタン酸テトラブチル（Ｔｉ（ＯＢｕ）４）を０．８質量部投入し、２３５℃まで昇温、常圧下（１０１．３ｋＰａ）にて５時間、更に減圧下（８ｋＰａ）にて１時間反応を行った。
【０１５３】
次に、２００℃まで冷却したのち、減圧下（２０ｋＰａ）にて１時間反応させることによりハイブリッド樹脂である結晶性ポリエステル樹脂〔ｃ１〕を得た。ハイブリッド樹脂である結晶性ポリエステル樹脂〔ｃ１〕は、その全量に対して、スチレン・アクリル樹脂セグメントの含有量が８質量％であり、また、スチレン・アクリル樹脂セグメントに結晶性ポリエステル樹脂セグメントがグラフト化した形態の樹脂であった。また、結晶性ポリエステル樹脂〔ｃ１〕の数平均分子量（Ｍｎ）は９０００、融点（Ｔｃ）は７６℃であった。
【０１５４】
（結晶性ポリエステル樹脂〔ｃ１〕の水系分散液〔Ｃ１〕の調製）
上記合成例で得られた、結晶性ポリエステル樹脂〔ｃ１〕７２質量部をメチルエチルケトン７２質量部に、７０℃で３０分撹拌し、溶解させた。次に、この溶解液に、２５質量％の水酸化ナトリウム水溶液２．５質量部を添加した。この溶解液を撹拌器を有する反応容器に入れ、撹拌しながら、７０℃に温めた水２５２質量部を７０分間にわたって滴下混合した。滴下の途中で容器内の液は白濁化し、全量滴下後に均一に乳化状の状態を得た。この乳化液の油滴の粒径をレーザ回折式粒度分布測定器「ＬＡ−７５０（ＨＯＲＩＢＡ製）」にて測定した結果、体積平均粒径は１２３ｎｍであった。
【０１５５】
次いで、この乳化液を７０℃で保温したまま、ダイヤフラム式真空ポンプ「Ｖ−７００」（ＢＵＣＨＩ社製）を使用し、１５ｋＰａ（１５０ｍｂａｒ）に減圧下で３時間撹拌することでメチルエチルケトンを蒸留除去し、結晶性ポリエステル樹脂〔ｃ１〕の水系分散液〔Ｃ１〕を調製した。上記粒度分布測定器にて測定した結果、上記分散液に含まれる粒子は、体積平均粒径が７５ｎｍであった。
【０１５６】
＜非晶性ポリエステル樹脂〔ａ１〕の水系分散液〔Ａ１〕の調製＞
（非晶性ポリエステル樹脂〔ａ１〕の合成）
窒素導入管、脱水管、撹拌器及び熱電対を装備した反応容器に、
・ビスフェノールＡプロピレンオキサイド２モル付加物
５００質量部
・テレフタル酸                                  １１７質量部
・フマル酸                                        ８２質量部
・エステル化触媒（オクチル酸スズ）                  ２質量部
を入れ、２３０℃で８時間縮重合反応させ、さらに、８ｋＰａで１時間反応させ、１６０℃まで冷却した後、
・アクリル酸                                      １０質量部
・スチレン                                          ６質量部
・ｎ−ブチルアクリレート                            １質量部
・重合開始剤（ジ−ｔ−ブチルパーオキサイド）      １０質量部
の混合物を滴下ロートにより１時間かけて滴下し、滴下後、１６０℃に保持したまま、１時間付加重合反応を継続させた後、２００℃に昇温し、１０ｋＰａで１時間保持した後、アクリル酸、スチレン、ブチルアクリレートを除去することにより、ビニル系重合セグメントとポリエステル系重合セグメントが結合してなる非晶性ポリエステル樹脂〔ａ１〕を得た。
【０１５７】
（非晶性ポリエステル樹脂〔ａ１〕の水系分散液〔Ａ１〕の調製）
上記合成例で得られた、非晶性ポリエステル樹脂〔ａ１〕７２質量部をメチルエチルケトン７２質量部に、３０℃で３０分撹拌し、溶解させた。次に、この溶解液に、２５質量％の水酸化ナトリウム水溶液２．５質量部を添加した。この溶解液を撹拌器を有する反応容器に入れ、撹拌しながら、３０℃の水２５２質量部を７０分間にわたって滴下混合した。滴下の途中で容器内の液は白濁化し、全量滴下後に均一に乳化状の状態を得た。この乳化液の油滴の粒径をレーザ回折式粒度分布測定器「ＬＡ−７５０（ＨＯＲＩＢＡ製）」にて測定した結果、体積平均粒径は１８６ｎｍであった。
【０１５８】
次いで、この乳化液を７０℃で加温し、ダイヤフラム式真空ポンプ「Ｖ−７００」（ＢＵＣＨＩ社製）を使用し、１５ｋＰａ（１５０ｍｂａｒ）に減圧下で３時間撹拌することでメチルエチルケトンを蒸留除去し、非晶性ポリエステル樹脂〔ａ１〕の水系分散液〔Ａ１〕を調製した。上記粒度分布測定器にて測定した結果、上記分散液に含まれる粒子は、体積平均粒径が１５９ｎｍであった。
【０１５９】
＜イエロートナー〔Ｙ−１〕の製造＞
撹拌装置、温度センサー、冷却管を取り付けた反応容器に、離型剤含有非晶性ビニル重合体〔ｗｖ１〕の水系分散液〔ＷＶ１〕２３１質量部（固形分換算）、イオン交換水２０００質量部を投入した後、５ｍｏｌ／Ｌの水酸化ナトリウム水溶液を添加してｐＨを１０に調整した（液温は２５℃。）。
その後、着色剤微粒子の水系分散液〔Ｙ〕２３質量部（固形分換算）を投入し、次いで、塩化マグネシウム３０質量部をイオン交換水３０質量部に溶解した水溶液を、撹拌下の反応容器中の混合液に、３０℃において１０分間かけて添加した。この混合液を８０℃まで昇温し、結晶性ポリエステル樹脂〔ｃ１〕の水系分散液〔Ｃ１〕３０質量部（固形分換算）、を１０分間かけて添加して凝集を進行させた。「コールターマルチサイザー３」（ベックマン・コールター社製）にて会合粒子の粒径を測定し、体積基準のメジアン径が６．０μｍになった時点で、非晶性ポリエステル樹脂〔ａ１〕の水系分散液〔Ａ１〕６０質量部（固形分換算）を３０分間かけて投入し、反応液の上澄みが透明になった時点で、塩化ナトリウム１９０質量部をイオン交換水７６０質量部に溶解した水溶液を添加して粒子成長を停止させた。
【０１６０】
さらに、８０℃の状態で加熱撹拌することにより、粒子の融着を進行させ、トナーの平均円形度の測定装置「ＦＰＩＡ−２１００」（Ｓｙｓｍｅｘ社製）を用いて（ＨＰＦ検出数を４０００個）平均円形度が０．９４５になった時点で２．５℃／ｍｉｎの冷却速度で３０℃に冷却した。
次いで、固液分離し、脱水したトナーケーキをイオン交換水に再分散し固液分離する操作を３回繰り返して洗浄したのち、４０℃で２４時間乾燥させることにより、イエロートナー粒子を得た。
【０１６１】
得られたトナー粒子１００質量部に、外添剤として疎水性シリカ（数平均一次粒子径＝１２ｎｍ、疎水化度＝６８）０．６質量部及び疎水性酸化チタン（数平均一次粒子径＝２０ｎｍ、疎水化度＝６３）１．０質量部を添加し、ヘンシェルミキサーにより回転翼周速３５ｍｍ／ｓｅｃ、３２℃で２０分間混合した後、４５μｍの目開きのフルイを用いて粗大粒子を除去する外添剤処理を施すことにより、イエロートナー〔Ｙ−１〕を製造した。
【０１６２】
≪イエロー現像剤〔Ｙ−１〕の製造方法≫
イエロートナー〔Ｙ−１〕に対して、シリコーン樹脂を被覆した体積平均粒径６０μｍのフェライトキャリアをトナー濃度が６質量％となるように添加して混合することにより、イエロー現像剤〔Ｙ−１〕を製造した。
【０１６３】
≪マゼンタ現像剤〔Ｍ−１〕の製造方法≫
イエロートナー〔Ｙ−１〕の製造において、着色剤をＣ．Ｉ．ピグメントイエロー７４の代わりにＣ．Ｉ．ピグメントレッド１２２を用い、かつ、離型剤含有非晶性ビニル重合体〔ｗｖ１〕の水系分散液〔ＷＶ１〕の代わりに、第２重合におけるアクリルエステル種及び第３重合に使用する単量体混合液におけるスチレン（Ｓｔ）、ｎ−ブチルアクリレート（ＢＡ）、メタクリル酸（ＭＡＡ）の量を表１に記載のように処方した離型剤含有非晶性ビニル重合体の水系分散液〔ＷＶ１０〕を用いた以外は同様にして、マゼンタ現像剤〔Ｍ−１〕を製造した。
【０１６４】
≪シアン現像剤〔Ｃ−１〕の製造方法≫
イエロートナー〔Ｙ−１〕の製造において、着色剤をＣ．Ｉ．ピグメントイエロー７４の代わりにＣ．Ｉ．ピグメントブルー１８：３を用い、かつ、離型剤含有非晶性ビニル重合体〔ｗｖ１〕の水系分散液〔ＷＶ１〕の代わりに、第２重合におけるアクリルエステル種及び第３重合に使用する単量体混合液におけるスチレン（Ｓｔ）、ｎ−ブチルアクリレート（ＢＡ）、メタクリル酸（ＭＡＡ）の量を表１に記載のように処方した離型剤含有非晶性ビニル重合体の水系分散液〔ＷＶ９〕を用いた以外は同様にして、シアン現像剤〔Ｃ−１〕を製造した。
【０１６５】
≪ブラック現像剤〔Ｂｋ−１〕の製造方法≫
イエロートナー〔Ｙ−１〕の製造において、着色剤をＣ．Ｉ．ピグメントイエロー７４の代わりにカーボンブラックを用い、かつ、離型剤含有非晶性ビニル重合体〔ｗｖ１〕の水系分散液〔ＷＶ１〕の代わりに、第２重合におけるアクリルエステル種及び第３重合に使用する単量体混合液におけるスチレン（Ｓｔ）、ｎ−ブチルアクリレート（ＢＡ）、メタクリル酸（ＭＡＡ）の量を表１に記載のように処方した離型剤含有非晶性ビニル重合体の水系分散液〔ＷＶ９〕を用いた以外は同様にして、ブラック現像剤〔Ｂｋ−１〕を製造した。
【０１６６】
【表１】
2017037240.tif 000003
【０１６７】
［トナーセット２〜１３の作製方法：実施例２〜９、比較例１〜４］
各トナーセットに用いるイエロー、マゼンタ、シアン及びブラックの各色トナーは、表２の組み合わせに従って作製した。
【０１６８】
【表２】
2017037240.tif 000004
【０１６９】
≪イエロートナー〔Ｙ−２〕〜〔Ｙ−８〕、〔Ｙ−１０〕、〔Ｙ−１２〕、〔Ｙ−１３〕の製造方法≫
イエロートナー〔Ｙ−１〕の製造において、離型剤含有非晶性ビニル重合体の水系分散液の種類及び添加量並びに結晶性ポリエステル樹脂〔ｃ１〕の水系分散液〔Ｃ１〕及び非晶性ポリエステル樹脂〔ａ１〕の水系分散液〔Ａ１〕の添加量を表３に記載の処方に変えたこと以外は同様にして、イエロートナー〔Ｙ−２〕〜〔Ｙ−８〕、〔Ｙ−１０〕、〔Ｙ−１２〕、〔Ｙ−１３〕を得た。
なお、イエロートナー〔Ｙ−８〕においては、イエロートナー〔Ｙ−１〕の製造において、非晶性ポリエステル樹脂〔ａ１〕の水系分散液〔Ａ１〕を使用しておらず、非晶性ポリエステル樹脂〔ａ１〕が含有されていない。
また、イエロートナー〔Ｙ−１０〕においては、イエロートナー〔Ｙ−１〕の製造において、結晶性ポリエステル樹脂〔ｃ１〕の水系分散液〔Ｃ１〕を使用しておらず、非晶性ポリエステル樹脂〔ｃ１〕が含有されていない。
また、表３に記載の離型剤含有非晶性ビニル重合体の水系分散液は、「＜離型剤含有非晶性ビニル重合体〔ｗｖ１〕の水系分散液〔ＷＶ１〕の調製＞」において、第２重合におけるアクリルエステル種及び第３重合に使用する単量体混合液におけるスチレン（Ｓｔ）、ｎ−ブチルアクリレート（ＢＡ）、メタクリル酸（ＭＡＡ）の量を表１に記載のようにした以外は同様にして調製した。
【０１７０】
【表３】
2017037240.tif 000005
【０１７１】
≪イエロートナー〔Ｙ−９〕の製造方法≫
＜非晶性ビニル重合体〔ｖ１〕の水系分散液〔Ｖ１〕の調製＞
離型剤含有非晶性ビニル重合体〔ｗｖ１〕の水系分散液〔ＷＶ１〕の製造において、第２重合の離型剤を使用しないこと以外は同様にして、非晶性ビニル重合体〔ｖ１〕の水系分散液〔Ｖ１〕を得た。
【０１７２】
＜離型剤〔ｗ１〕の水系分散液〔Ｗ１〕の調製＞
離型剤（ベヘニルベヘネート）〔ｗ１〕７２質量部をメチルエチルケトン７２質量部に、７８℃で３０分撹拌し、溶解させた。次に、この溶解液を撹拌器を有する反応容器に入れ、撹拌しながら、７８℃に温めた水２５２質量部と混合し、撹拌しながら超音波ホモジナイザー「ＵＳ−１５０Ｔ」（日本精機製作所製）を用いてＶ−ＬＥＶＥＬ、３００μＡで３０分間超音波分散することにより、乳化液を得た。
【０１７３】
次いで、この乳化液を７０℃で加温し、ダイヤフラム式真空ポンプ「Ｖ−７００」（ＢＵＣＨＩ社製）を使用し、１５ｋＰａ（１５０ｍｂａｒ）に減圧下で３時間撹拌することでメチルエチルケトンを蒸留除去し、離型剤（ベヘニルベヘネート）〔ｗ１〕が分散された水系分散液〔Ｗ１〕」を調製した。上記分散液に含まれる粒子の粒径をレーザ回折式粒度分布測定器「ＬＡ−７５０（ＨＯＲＩＢＡ製）」にて測定した結果、体積平均粒径は１７０ｎｍであった。
【０１７４】
＜イエロートナー〔Ｙ−９〕の製造＞
イエロートナー〔Ｙ−１〕の製造において、離型剤含有非晶性ビニル重合体〔ｗｖ１〕の水系分散液〔ＷＶ１〕の代わりに非晶性ポリエステル樹脂〔ａ１〕の水系分散液〔Ａ１〕と離型剤〔ｗ１〕の水系分散液〔Ｗ１〕を、さらに、イエロートナー〔Ｙ−１〕の製造における非晶性ポリエステル樹脂〔ａ１〕の水系分散液〔Ａ１〕の代わりに非晶性ビニル重合体〔ｖ１〕の水系分散液〔Ｖ１〕を、それぞれ表３に記載の添加量（固形分換算）で処方した以外は同様にして、イエロートナー〔Ｙ−９〕を得た。
【０１７５】
≪イエロートナー〔Ｙ−１１〕の製造方法≫
イエロートナー〔Ｙ−９〕の製造において、非晶性ビニル重合体〔ｖ１〕の水系分散液〔Ｖ１〕を使用しないこと以外は表３に記載の処方に従って同様にして、イエロートナー〔Ｙ−１１〕を得た。
【０１７６】
≪マゼンタトナー〔Ｍ−２〕〜〔Ｍ−７〕、〔Ｍ−９〕、〔Ｍ−１１〕の製造方法≫
マゼンタートナー〔Ｍ−１〕の製造において、離型剤含有非晶性ビニル重合体の水系分散液の種類及び添加量並びに結晶性ポリエステル樹脂〔ｃ１〕の水系分散液〔Ｃ１〕及び非晶性ポリエステル樹脂〔ａ１〕の水系分散液〔Ａ１〕の添加量を表４に記載の処方に変えたこと以外は同様にして、マゼンタトナー〔Ｍ−２〕〜〔Ｍ−７〕、〔Ｍ−９〕、〔Ｍ−１１〕を得た。なお、表４に記載の離型剤含有非晶性ビニル重合体の水系分散液は、上記「＜離型剤含有非晶性ビニル重合体〔ｗｖ１〕の水系分散液〔ＷＶ１〕の調製＞」において、第２重合におけるアクリルエステル種及び第３重合に使用する単量体混合液を表１に記載のようにした以外は同様にして調製した。
【０１７７】
【表４】
2017037240.tif 000006
【０１７８】
≪マゼンタトナー〔Ｍ−８〕の製造方法≫
イエロートナー〔Ｙ−９〕の製造において、着色剤をＣ．Ｉ．ピグメントイエロー７４の代わりにＣ．Ｉ．ピグメントレッド１２２を、非晶性ポリエステル〔ａ１〕の水系分散液〔Ａ１〕の代わりにモノマー比率を適宜変更して酸価を調整した非晶性ポリエステル〔ａ２〕の水系分散液〔Ａ２〕を用いた以外は同様にして、マゼンタトナー〔Ｍ−８〕を製造した。
【０１７９】
≪マゼンタトナー〔Ｍ−１０〕の製造方法≫
マゼンタトナー〔Ｍ−８〕の製造において、非晶性ビニル重合体〔ｖ１〕の水系分散液〔Ｖ１〕を使用しないこと以外は表４に記載の処方に従って同様にして、マゼンタトナー〔Ｍ−１０〕を得た。
【０１８０】
≪シアントナー〔Ｃ−２〕〜〔Ｃ−７〕、〔Ｃ−９〕、〔Ｃ−１１〕の製造方法≫
シアントナー〔Ｃ−１〕の製造において離型剤含有非晶性ビニル重合体の水系分散液の種類及び添加量並びに結晶性ポリエステル樹脂〔ｃ１〕の水系分散液〔Ｃ１〕及び非晶性ポリエステル樹脂〔ａ１〕の水系分散液〔Ａ１〕の添加量を表５に記載の処方に変えたこと以外は同様にして、シアントナー〔Ｃ−２〕〜〔Ｃ−７〕、〔Ｃ−９〕、〔Ｃ−１１〕を得た。なお、表５に記載の離型剤含有非晶性ビニル重合体の水系分散液は、上記「＜離型剤含有非晶性ビニル重合体〔ｗｖ１〕の水系分散液〔ＷＶ１〕の調製＞」において、第２重合におけるアクリルエステル種及び第３重合に使用する単量体混合液を表１に記載のようにした以外は同様にして調製した。
【０１８１】
【表５】
2017037240.tif 000007
【０１８２】
≪シアントナー〔Ｃ−８〕の製造方法≫
イエロートナー〔Ｙ−９〕の製造において、着色剤をＣ．Ｉ．ピグメントイエロー７４の代わりにＣ．Ｉ．ピグメントブルー１８：３を、非晶性ポリエステル〔ａ１〕の水系分散液〔Ａ１〕の代わりにモノマー比率を適宜変更して酸価を調整した非晶性ポリエステル〔ａ３〕の水系分散液〔Ａ３〕を用いた以外は同様にして、シアントナー〔Ｃ−８〕を製造した。
【０１８３】
≪シアントナー〔Ｃ−１０〕の製造方法≫
シアントナー〔Ｃ−８〕の製造において、非晶性ビニル重合体〔ｖ１〕の水系分散液〔Ｖ１〕を使用しないこと以外は表５に記載の処方に従って同様にして、シアントナー〔Ｃ−１０〕を得た。
【０１８４】
≪ブラックトナー〔Ｂｋ−２〕〜〔Ｂｋ−６〕、〔Ｂｋ−８〕の製造方法≫
ブラックトナー〔Ｂｋ−１〕の製造において、離型剤含有非晶性ビニル重合体の水系分散液の種類及び添加量並びに結晶性ポリエステル樹脂〔ｃ１〕の水系分散液〔Ｃ１〕及び非晶性ポリエステル樹脂〔ａ１〕の水系分散液〔Ａ１〕の添加量を表６に記載の処方に変えたこと以外は同様にして、ブラックトナー〔Ｂｋ−２〕〜〔Ｂｋ−６〕、〔Ｂｋ−８〕を得た。なお、表６に記載の離型剤含有非晶性ビニル重合体の水系分散液は、上記「＜離型剤含有非晶性ビニル重合体〔ｗｖ１〕の水系分散液〔ＷＶ１〕の調製＞」において、第２重合におけるアクリルエステル種及び第３重合に使用する単量体混合液を表１に記載のようにした以外は同様にして調製した。
【０１８５】
【表６】
2017037240.tif 000008
【０１８６】
≪ブラックトナー〔Ｂｋ−７〕の製造方法≫
イエロートナー〔Ｙ−９〕の製造において、着色剤をＣ．Ｉ．ピグメントイエロー７４の代わりにカーボンブラックを、非晶性ポリエステル〔ａ１〕の水系分散液〔Ａ１〕の代わりにモノマー比率を適宜変更して酸価を調整した非晶性ポリエステル〔ａ３〕の水系分散液〔Ａ３〕を用いたこと以外は同様にして、ブラックトナー〔Ｂｋ−７〕を製造した。
【０１８７】
≪ブラックトナー〔Ｂｋ−９〕の製造方法≫
ブラックトナー〔Ｂｋ−７〕の製造において、非晶性ビニル重合体〔ｖ１〕の水系分散液〔Ｖ１〕を使用しないこと以外は表６に記載の処方に従って同様にして、ブラックトナー〔Ｂｋ−９〕を得た。
【０１８８】
［酸価差］
（酸価）
酸価とは、試料１ｇ中に存在するカルボキシ基を中和するのに必要な水酸化カリウムのｍｇ数（ｍｇＫＯＨ／ｇ）である。酸価は、ＪＩＳ  Ｋ００７０−１９９２に準じて測定する。
【０１８９】
（１）試薬の準備
（ａ）フェノールフタレイン溶液
フェノールフタレイン１．０ｇをエチルアルコール（９５ｖｏｌ％）９０ｍＬに溶解し、イオン交換水を加えて１００ｍＬとし、フェノールフタレイン溶液を得た。
【０１９０】
（ｂ）水酸化カリウム溶液
特級水酸化カリウム７ｇを５ｍＬのイオン交換水に溶解し、エチルアルコール（９５ｖｏｌ％）を加えて１Ｌとした。炭酸ガス等に触れないように、耐アルカリ性の容器に入れて３日間放置後、ろ過して、水酸化カリウム溶液を得た。得られた水酸化カリウム溶液は、耐アルカリ性の容器に保管した。
【０１９１】
（ｃ）水酸化カリウム溶液のファクター
水酸化カリウム溶液のファクターは、０．１ｍｏｌ／Ｌ塩酸２５ｍＬを三角フラスコに取り、前記フェノールフタレイン溶液を数滴加え、前記水酸化カリウム溶液で滴定し、中和に要した前記水酸化カリウム溶液の量から求めた。
【０１９２】
（ｄ）塩酸溶液
前記０．１ｍｏｌ／Ｌ塩酸は、ＪＩＳ  Ｋ８００１−１９９８に準じて調製されたものを用いた。
【０１９３】
（２）操作
（ａ）本試験
トナー２．０ｇを２００ｍＬの三角フラスコに精秤し、トルエン：エタノール（２：１）の混合溶液１００ｍＬを加え、５時間かけて溶解した。
次いで、指示薬として、前記フェノールフタレイン溶液を数滴加え、前記水酸化カリウム溶液を用いて滴定した。なお滴定の終点は、指示薬の薄い紅色が約３０秒続いたときとした。
【０１９４】
（ｂ）空試験
試料を用いない（すなわち、トルエン：エタノール（２：１）の混合液のみとする）以外は、同様の滴定を行った。
【０１９５】
（３）得られた結果を下記式に代入して酸価を算出した。
Ａ＝［（Ｃ−Ｄ）×ｆ×５．６１１］／Ｓ
ここで、
Ａ：酸価（ｍｇＫＯＨ／ｇ）
Ｃ：本試験の水酸化カリウム溶液の添加量（ｍＬ）
Ｄ：空試験の水酸化カリウム溶液の添加量（ｍＬ）
ｆ：０．１ｍｏｌ／Ｌ水酸化カリウムエタノール溶液のファクター
５．６１１：水酸化カリウムのモル質量５６．１１（ｇ／ｍｏｌ）×（１／１０）
Ｓ：試料の質量（ｇ）である。
【０１９６】
このようにして求められたトナーセットにおける、各色のトナーの酸価から、酸価差を計算した。
【０１９７】
［評価方法］
上記トナーセット１〜１３について、下記評価を行った。結果を表７に示す。なお、表７において、各色トナー酸価のＹ／Ｍ／Ｃ／Ｋとは、イエロートナー／マゼンタトナー／シアントナー／ブラックトナーのトナー酸価値（ｍｇＫＯＨ／ｇ）を表す。
＜低温定着性＞
複写機「ｂｉｚｈｕｂ  ＰＲＯ  Ｃ６５０１」（コニカミノルタ（株）製）において、定着装置を、定着用ヒートローラの表面温度を１００〜２１０℃の範囲で変更することができるように改造したものに上記トナーセットからなる現像剤を装填した。Ａ４サイズの普通紙（坪量８０ｇ／ｍ２）上に、トナー付着量１１ｍｇ／１０ｃｍ２のベタ画像を定着させる定着実験を、設定される定着温度を８５℃から５℃刻みで増加させるよう変更しながら１３０℃まで繰り返し行った。
【０１９８】
次いで、各定着温度の定着実験において得られたプリント物を、折り機で前記ベタ画像に荷重をかけるように折り、これに０．３５ＭＰａの圧縮空気を吹き付け、折り目を下記のランク基準に示す５段階にランク付けし、ランク３となる定着実験のうち最も定着温度の低い定着実験における定着温度を、下限定着温度として評価した。
【０１９９】
（折り目のランク基準）
ランク５：全く折れ目なし
ランク４：一部折れ目に従った剥離あり
ランク３：折れ目に従った細かい線状の剥離あり
ランク２：折れ目に従った太い線状の剥離あり
ランク１：大きな剥離あり
【０２００】
（定着温度の評価基準）
◎：下限定着温度が１０５℃以下
○：下限定着温度が１０５℃より大きく、１１８℃以下
△：下限定着温度が１１８℃より大きく、１２０℃以下
×：下限定着温度が１２０℃より大きい
なお、下限定着温度は、低ければ低い程、低温定着性に優れることを意味しており、下限定着温度が１２０℃以下であれば実用上問題ないため、合格と判定する。
【０２０１】
＜耐熱性＞
トナー０．５ｇを内径２１ｍｍの１０ｍＬガラス瓶に取り蓋を閉めて、振とう機「タップデンサーＫＹＴ−２０００」（セイシン企業社製）を用い、室温で６００回振とうした後、蓋を取った状態で温度５５℃、湿度３５％ＲＨの環境下に２時間放置した。次いで、トナーを４８メッシュ（目開き３５０μｍ）の篩上に、トナーの凝集物を解砕しないように注意しながらのせて、「パウダーテスター」（ホソカワミクロン社製）にセットし、押さえバー、ノブナットで固定し、送り幅１ｍｍとなる振動強度に調整し、１０秒間振動を加えた後、篩上の残存したトナー量の比率（質量％）を測定し、下記式によりトナー凝集率を算出した。
【０２０２】
トナー凝集率（質量％）＝（篩上の残存トナー質量（ｇ）／０．５（ｇ））×１００
【０２０３】
この試験を、湿度は３５％ＲＨのまま、試験温度を０．１℃ずつ上げながら、トナー凝集率が５０質量％を超えるまで繰り返し行った。トナー凝集率が５０質量％を超えない最大の試験温度（限界耐熱保管温度）を、耐熱性の指標とした。
【０２０４】
（評価基準）
◎：限界耐熱保管温度が６０℃以上
○：限界耐熱保管温度が５７℃以上６０℃未満
△：限界耐熱保管温度が５６℃以上５７℃未満
×：限界耐熱保管温度が５６℃未満
なお、限界耐熱保管温度は、５６℃以上である場合を合格と判定する。
【０２０５】
＜ドキュメントオフセット性（画像保存性）＞
上記トナーセットを採用した複写機「ｂｉｚｈｕｂ  ＰＲＯ  Ｃ６５０１」（コニカミノルタ（株）製）に対して専用フィニッシャー「ＦＳ−６０８」（コニカミノルタ（株）製）を装填したものを用い、中綴じ印刷１００部（１部５枚）の自動製品作製テストを５０回繰り返して行った。この自動製品作製テストにおいては、１ページ当りの画素率を５０％に設定し、また画像記録シート（転写紙）としては、坪量６４ｇ／ｍ２の紙を用いた。作製した中綴じ印刷物を室温となるまで自然冷却した後、当該中綴じ印刷物の全ページを目視して確認し、最も可視画像の画像欠損度の大きいページについて、以下に示す基準によって評価を行った。この評価基準においては、ランク３〜４が合格と判断される。
【０２０６】
（評価基準）
ランク１：画像部においては白抜けなどの画像欠損が生じ、また非画像部においても明らかな画像移行が生じており、耐ドキュメントオフセット性が極めて不良である
ランク２：紙揃えに乱れが生じて一部のページに画像がやや傾いた状態で小口が裁断されている又は例えば画像部の所々に画像接着の痕跡としての微小な光沢むらの発生があるなど、実用上大きな問題とはならないレベルの画像欠損及び画像移行が生じている
ランク３：互いに画像部が重なりあったページをめくる際にパリッと音がするものの、画像部及び非画像部に通常の使用において、実用上の問題となるような画像欠損及び画像移行がなく、耐ドキュメントオフセット性が良好である
ランク４：画像部及び非画像部ともに全く画像欠損及び画像移行がなく、耐ドキュメントオフセット性が極めて良好である
【０２０７】
＜色域＞
得られた各ベタパッチ定着画像について、分光光度計「Ｇｒｅｔａｇ  Ｍａｃｂｅｔｈ  Ｓｐｅｃｔｒｏｌｉｎｏ」（Ｇｒｅｔａｇ  Ｍａｃｂｅｔｈ社製）を用いて、２００２色パッチのＬ＊ａ＊ｂ＊を測定し、各実施例及び比較例におけるベタパッチ定着画像の組み合わせにおける色域体積率を算出し、Ｊａｐａｎ  Ｃｏｌｏｒの色域体積率を１００％として表した。
【０２０８】
（評価基準）
◎：色域体積率が１１０％以上
○：色域体積率が１０５％以上１１０％未満
×：色域体積率が１０５％未満
なお、色域体積率が１０５％以上である場合を合格レベルとして色再現性を評価した。
【０２０９】
＜帯電環境差＞
キャリア１９ｇとトナー１ｇを２０ｍＬガラス製容器に入れ、低温低湿環境（１０℃、２０％ＲＨ）、高温高湿環境（３０℃、８０％）でそれぞれ１２時間調湿し、毎分２００回、振り角度４５度、アーム５０ｃｍで２０分間、それぞれの環境下で振った後、図１の測定装置を用いて帯電量を測定した。
【０２１０】
図１において３６、３７は平行平板電極、３８は可変容量コンデンサー、３９、４０は電源、４２はパソコン、４３、４４は抵抗、４５はバッファー、４６は二成分現像剤、４７はＡ／Ｄ変換、を示す。
測定は、平行平板（アルミ）電極３６、３７の間に二成分現像剤４６を５０ｍｇ摺動させながら配置し、電極間ギャップが０．５ｍｍ、ＤＣバイアスが１．０ｋＶ、ＡＣバイアスが４．０ｋＶ、２．０ｋＨｚの条件でトナーを現像した際に現像領域に供給されたトナーの電荷量と質量を測定し、単位質量当たりの電荷量Ｑ／ｍ（μＣ／ｇ）を求め、その値を帯電量とした。
【０２１１】
（評価基準）
低温低湿環境での帯電量と高温高湿環境での帯電量の差により、下記のようにランク評価した。
◎：１０μＣ／ｇ未満（優良）
○：１０μＣ／ｇ以上〜１５μＣ／ｇ未満（良好）
△：１５μＣ／ｇ以上〜２０μＣ／ｇ未満（実用可）
×：２０μＣ／ｇ以上（実用不可）
なお、２０μＣ／ｇ未満を合格とした。
【０２１２】
【表７】
2017037240.tif 000009
【０２１３】
［まとめ］
表７より、本発明によれば、各色トナーの酸価差、特にイエロートナー、マゼンタトナー、シアントナーのカラートナー間で酸価差を設けることで、低温定着性と耐熱性に優れ、かつ、ドキュメントオフセット性、色域、帯電環境安定性に優れた電子写真画像形成方法及び静電荷像現像用フルカラートナーセットを提供することができることが示された。
【符号の説明】
【０２１４】
３６、３７  平行平板電極
３８  可変容量コンデンサー
３９、４０  電源
４２  パソコン
４３、４４  抵抗
４５  バッファー
４６  二成分現像剤
４７  Ａ／Ｄ変換
【図１】
2017037240.tif 000010
【手続補正書】
【提出日】平成28年11月7日(2016.11.7)
【手続補正１】
【補正対象書類名】特許請求の範囲
【補正対象項目名】全文
【補正方法】変更
【補正の内容】
【特許請求の範囲】
【請求項１】
複数色のトナーを使用し、少なくとも帯電工程、露光工程、現像工程及び転写工程を有する電子写真画像形成方法であって、
前記複数色のトナーのそれぞれに含まれるトナー粒子が、少なくとも結着樹脂、着色剤、離型剤及び結晶性樹脂を含有し、
前記結着樹脂が、少なくともビニル系単量体を用いて形成される非晶性ビニル重合体からなり、
前記トナー粒子が、前記非晶性ビニル重合体を１０〜９０質量％の範囲内で含有し、
各色トナーの酸価差の最大値が、１〜１０ｍｇＫＯＨ／ｇの範囲内であり、
カラートナーの酸価差の最大値が、１〜１０ｍｇＫＯＨ／ｇの範囲内であることを特徴とする電子写真画像形成方法。
【請求項２】
前記非晶性ビニル重合体が、スチレン・アクリル系樹脂であり、
当該スチレン・アクリル系樹脂が、下記一般式（１）で表される（メタ）アクリル酸アルキルエステル系単量体に由来の構造単位を有することを特徴とする請求項１に記載の電子写真画像形成方法。
一般式（１）  Ｈ２Ｃ＝ＣＲ１−ＣＯＯＲ２
［式中、Ｒ１は水素原子又はメチル基を表す。Ｒ２は炭素数６〜２２の範囲内のアルキル基を表す。］
【請求項３】
前記一般式（１）中Ｒ２が、炭素数６〜２２の範囲内の分岐アルキル基を表すことを特徴とする請求項２に記載の電子写真画像形成方法。
【請求項４】
前記複数色のトナーのそれぞれに含まれるトナー粒子が、前記非晶性ビニル重合体を、５０〜８０質量％の範囲内で含有することを特徴とする請求項１から請求項３までのいずれか一項に記載の電子写真画像形成方法。
【請求項５】
前記結晶性樹脂が、結晶性ポリエステル樹脂であることを特徴とする請求項１から請求項４までのいずれか一項に記載の電子写真画像形成方法。
【請求項６】
前記結晶性ポリエステル樹脂が、非結晶性樹脂セグメントが化学的に結合したハイブリッド樹脂であることを特徴とする請求項５に記載の電子写真画像形成方法。
【請求項７】
複数色のトナーからなる静電荷像現像用フルカラートナーセットであって、
前記複数色のトナーのそれぞれに含まれるトナー粒子が、少なくとも結着樹脂、着色剤、離型剤及び結晶性樹脂を含有し、
前記結着樹脂が、少なくともビニル系単量体を用いて形成される非晶性ビニル重合体からなり、
前記トナー粒子が、前記非晶性ビニル重合体を１０〜９０質量％の範囲内で含有し、
各色トナーの酸価差の最大値が、１〜１０ｍｇＫＯＨ／ｇの範囲内であり、
カラートナーの酸価差の最大値が、１〜１０ｍｇＫＯＨ／ｇの範囲内であることを特徴とする静電荷像現像用フルカラートナーセット。
【請求項８】
前記非晶性ビニル重合体が、スチレン・アクリル系樹脂であり、
当該スチレン・アクリル系樹脂が、下記一般式（１）で表される（メタ）アクリル酸アルキルエステル系単量体に由来の構造単位を有することを特徴とする請求項７に記載の静電荷像現像用フルカラートナーセット。
一般式（１）  Ｈ２Ｃ＝ＣＲ１−ＣＯＯＲ２
［式中、Ｒ１は水素原子又はメチル基を表す。Ｒ２は炭素数６〜２２の範囲内のアルキル基を表す。］
【請求項９】
前記一般式（１）中Ｒ２が、炭素数６〜２２の範囲内の分岐アルキル基を表すことを特徴とする請求項８に記載の静電荷像現像用フルカラートナーセット。
【請求項１０】
前記複数色のトナーのそれぞれに含まれるトナー粒子が、前記非晶性ビニル重合体を、５０〜８０質量％の範囲内で含有することを特徴とする請求項７から請求項９までのいずれか一項に記載の静電荷像現像用フルカラートナーセット。
【請求項１１】
前記結晶性樹脂が、結晶性ポリエステル樹脂であることを特徴とする請求項７から請求項１０までのいずれか一項に記載の静電荷像現像用フルカラートナーセット。
【請求項１２】
前記結晶性ポリエステル樹脂が、非結晶性樹脂セグメントが化学的に結合したハイブリッド樹脂であることを特徴とする請求項１１に記載の静電荷像現像用フルカラートナーセット。
【手続補正２】
【補正対象書類名】明細書
【補正対象項目名】０００９
【補正方法】変更
【補正の内容】
【０００９】
１．複数色のトナーを使用し、少なくとも帯電工程、露光工程、現像工程及び転写工程を有する電子写真画像形成方法であって、
前記複数色のトナーのそれぞれに含まれるトナー粒子が、少なくとも結着樹脂、着色剤、離型剤及び結晶性樹脂を含有し、
前記結着樹脂が、少なくともビニル系単量体を用いて形成される非晶性ビニル重合体からなり、
前記トナー粒子が、前記非晶性ビニル重合体を１０〜９０質量％の範囲内で含有し、
各色トナーの酸価差の最大値が、１〜１０ｍｇＫＯＨ／ｇの範囲内であり、
カラートナーの酸価差の最大値が、１〜１０ｍｇＫＯＨ／ｇの範囲内であることを特徴とする電子写真画像形成方法。
【手続補正３】
【補正対象書類名】明細書
【補正対象項目名】００１５
【補正方法】変更
【補正の内容】
【００１５】
７．複数色のトナーからなる静電荷像現像用フルカラートナーセットであって、
前記複数色のトナーのそれぞれに含まれるトナー粒子が、少なくとも結着樹脂、着色剤、離型剤及び結晶性樹脂を含有し、
前記結着樹脂が、少なくともビニル系単量体を用いて形成される非晶性ビニル重合体からなり、
前記トナー粒子が、前記非晶性ビニル重合体を１０〜９０質量％の範囲内で含有し、
各色トナーの酸価差の最大値が、１〜１０ｍｇＫＯＨ／ｇの範囲内であり、
カラートナーの酸価差の最大値が、１〜１０ｍｇＫＯＨ／ｇの範囲内であることを特徴とする静電荷像現像用フルカラートナーセット。